(57)【特許請求の範囲】
【請求項１】
ポリオレフィンを光安定化するための安定剤混合物であって、
（Ｉ）次式（Ｂ−１−ａ−１）
【化１】
0005498636.tif 000106
（式中、ｂ1は２ないし５０の数である。）及び
（Ｂ−７−ａ）
【化２】
0005498636.tif 000107
（式中、ｎ1は２ないし５０の数である。）で表される二種の異なる立体障害性アミン化合物、
ならびに
（ＩＩ）亜鉛の有機塩、亜鉛の無機塩、酸化亜鉛、水酸化亜鉛、マグネシウムの有機塩、マグネシウムの無機塩、酸化マグネシウムおよび水酸化マグネシウムからなる群から選択
される化合物の少なくとも一種
を含む安定剤混合物であるが、但し、成分（ＩＩ）がカルボン酸亜鉛である場合、更なる成分として（Ｘ−１）顔料、または（Ｘ−２）紫外線吸収剤、または（Ｘ−３）顔料および紫外線吸収剤を付加的に含む安定剤混合物。
【請求項２】
成分（ＩＩ）の化合物が、カルボン酸マグネシウム、カルボン酸亜鉛、酸化マグネシウム、酸化亜鉛、水酸化マグネシウム、水酸化亜鉛、炭酸マグネシウムおよび炭酸亜鉛からなる群から選択される請求項１記載の安定剤混合物。
【請求項３】
更なる成分として、（Ｘ−１）顔料、または（Ｘ−２）紫外線吸収剤、または（Ｘ−３）顔料および紫外線吸収剤を付加的に含む請求項１記載の安定剤混合物。
【請求項４】
更なる成分として、（ＸＸ）カルシウムの有機塩、カルシウムの無機塩、酸化カルシウムまたは水酸化カルシウムを付加的に含む請求項１記載の安定剤混合物。
【請求項５】
光により誘導される分解を受け易いポリオレフィンおよび請求項１記載の安定剤混合物からなる組成物。
【請求項６】
次式（Ｂ−１−ａ−１）
【化３】
0005498636.tif 000108
（式中、ｂ1は２ないし５０の数である。）及び
（Ｂ−７−ａ）
【化４】
0005498636.tif 000109
（式中、ｎ1は２ないし５０の数である。）で表わされる化合物、ならびにカルボン酸亜鉛及びＴｉＯ2を光安定剤として含むポリプロピレン。
【発明の詳細な説明】
【技術分野】
【０００１】  本発明は、二種の異なる立体障害性アミン化合物、ならびにマグネシウム−および／または亜鉛−化合物の少なくとも一種を含む安定剤混合物、光、熱または酸化により誘導される分解に対して有機材料、特にポリオレフィンを安定化するための該混合物の使用、ならびにそのようにして安定化された混合物に関する。
【従来の技術・発明が解決しようとする課題】
【０００２】  ポリオレフィンの安定化は、多くの文献、例えば、US-A-4,929,652、US-A-5,025,051、US-A-5,037,870、EP-A-276,923、EP-A-290,388、EP-A-429,731、EP-A-468,923、EP-A-661,341、EP-A-690,094、DE-A-19,545,896 (Derwent 96-278,994/29; ケミカルアブストラクト125:116779q)、WO-A-95/25,767、GB-A-2,293,827、ケミカルアブストラクト106:197407z、GB-A-2,332,678、WO-A-00/11,065、GB-A-2,316,409、GB-A-2,332,677、ケミカルアブストラクト132: 335,575tおよびResearch Disclosure 34,549に記載されている。
【課題を解決するための手段】
【０００３】  更に詳細には、本発明は、（Ｉ）二種の異なる立体障害性アミン化合物、ならびに（ＩＩ）亜鉛の有機塩、亜鉛の無機塩、酸化亜鉛、水酸化亜鉛、マグネシウムの有機塩、マグネシウムの無機塩、酸化マグネシウムおよび水酸化マグネシウムからなる群から選択される化合物の少なくとも一種を含む安定剤混合物であるが、但し、成分（Ｉ）は次式（Ｂ−８−ａ）および（Ｂ−８−ｂ）
【化６０】
0005498636.tif 000002
（式中、ｎ2およびｎ2*は２ないし５０の数である。）で表される化合物の組み合わせとは異なり、そして成分（Ｉ）が次式（Ｂ−１−ａ−１）
【化６１】
0005498636.tif 000003
（式中、ｂ1は２ないし５０の数である。）および次式（Ｂ−７−ａ）
【化６２】
0005498636.tif 000004
（式中、ｎ1は２ないし５０の数である。）で表される化合物の組み合わせであり、そして同時に成分（ＩＩ）がカルボン酸亜鉛である場合、更なる成分として（Ｘ−１）顔料、または（Ｘ−２）紫外線吸収剤、または（Ｘ−３）顔料および紫外線吸収剤を付加的に含む安定剤混合物に関する。
【発明を実施するための形態】
【０００４】  本発明の好ましい態様は、成分（Ｉ）として、一方の立体障害性アミン化合物が次式（Ｂ−１−ｂ）または（Ｂ−１−ｄ）
【化６３】
0005498636.tif 000005
（式中、ｂ1は２ないし２０の数であり、そしてＲ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わす。）で表わされる化合物であり、そして
他方の立体障害性アミン化合物が次式（Ｂ−７−ａ）
【化６４】
0005498636.tif 000006
（式中、ｎ1は２ないし２０の数である。）で表わされる化合物である、二種の異なる立体障害性アミン化合物を含み、そして成分（ＩＩ）は亜鉛の有機塩、亜鉛の無機塩、酸化亜鉛または水酸化亜鉛、好ましくはカルボン酸亜鉛である安定
剤混合物に関する。
【０００５】  好ましくは、以下に示される（β−１）類の化合物、以下に示される（β−７）類の化合物、ならびに亜鉛の有機塩、特にカルボン酸亜鉛を含む安定剤混合物の権利は放棄される。
本発明の好ましい態様によると、成分（Ｉ）が以下に示される（β−１）類の化合物および以下に示される（β−７）類の化合物の組み合わせである場合、成分（ＩＩ）はマグネシウムの有機塩、マグネシウムの無機塩、酸化マグネシウムまたは水酸化マグネシウムである。
本発明による安定剤混合物は、好ましくは鉱物油を含まない。
【０００６】  成分（Ｉ）の二種の異なる立体障害性アミン化合物は、好ましくは以下の類、（α−１）次式（Ａ−１）
【化６５】
0005498636.tif 000007
〔式中、Ｅ1は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、
ｍ1は１、２または４であり、
ｍ1が１である場合、Ｅ2は炭素原子数１ないし２５のアルキル基を表わし、
ｍ1が２である場合、Ｅ2は炭素原子数１ないし１４のアルキレン基または次式（ａ−１）
【化６６】
0005498636.tif 000008
（式中、Ｅ3は炭素原子数１ないし１０のアルキル基または炭素原子数２ないし１０のアルケニル基を表わし、Ｅ4は炭素原子数１ないし１０のアルキレン基を表わし、そして
Ｅ5およびＥ6は互いに独立して炭素原子数１ないし４のアルキル基、シクロヘキシル基またはメチルシクロヘキシル基を表わす。）で表わされる基を表わし、そして
ｍ1が４である場合、Ｅ2は炭素原子数４ないし１０のアルカンテトライル基を表わす。〕で表わされる化合物、
（α−２）次式（Ａ−２）
【化６７】
0005498636.tif 000009
〔式中、基Ｅ7の２個は−ＣＯＯ−（炭素原子数１ないし２０のアルキル）基を表わし、そして
基Ｅ7の２個は次式（ａ−ＩＩ）
【化６８】
0005498636.tif 000010
（式中、Ｅ8はＥ1の意味の一つを有する。）で表わされる基を表わす。〕で表わされる化合物、
（α−３）次式（Ａ−３）
【化６９】
0005498636.tif 000011
〔式中、Ｅ9およびＥ10は一緒になって炭素原子数２ないし１４のアルキレン基を形成し、
Ｅ11は水素原子または基−Ｚ1−ＣＯＯ−Ｚ2（式中、Ｚ1は炭素原子数２ないし１４のアルキレン基を表し、そしてＺ2は炭素原子数１ないし２４のアルキル基を表わす。）を表わし、そして
Ｅ12はＥ1の意味の一つを有する。〕で表わされる化合物、
（α−４）次式（Ａ−４）
【化７０】
0005498636.tif 000012
（式中、基Ｅ13は互いに独立してＥ1の意味の一つを有し、
基Ｅ14は互いに独立して水素原子または炭素原子数１ないし１２のアルキル基を表わし、そして
基Ｅ15は炭素原子数１ないし１０のアルキレン基または炭素原子数３ないし１０のアルキリデン基を表わす。）で表わされる化合物、
（α−５）次式（Ａ−５）
【化７１】
0005498636.tif 000013
（式中、基Ｅ16は互いに独立してＥ1の意味の一つを有する。）で表わされる化合物、
（α−６）次式（Ａ−６）
【化７２】
0005498636.tif 000014
（式中、Ｅ17は炭素原子数１ないし２４のアルキル基を表わし、そしてＥ18はＥ1の意味の一つを有する。）で表わされる化合物、
（α−７）次式（Ａ−７）
【化７３】
0005498636.tif 000015
〔式中、Ｅ19、Ｅ20およびＥ21は互いに独立して次式（ａ−ＩＩＩ）
【化７４】
0005498636.tif 000016
（式中、Ｅ22はＥ1の意味の一つを有する。）で表わされる基を表わす。〕で表わされる化合物、
（α−８）次式（Ａ−８）
【化７５】
0005498636.tif 000017
（式中、基Ｅ23は互いに独立してＥ1の意味の一つを有し、そして
Ｅ24は水素原子、炭素原子数１ないし１２のアルキル基または炭素原子数１ないし１２のアルコキシ基を表わす。）で表わされる化合物、
（α−９）次式（Ａ−９）
【化７６】
0005498636.tif 000018
〔式中、ｍ2は１、２または３であり、
Ｅ25はＥ1の意味の一つを有し、そして
ｍ2が１である場合、Ｅ26は基
【化７７】
0005498636.tif 000019
を表わし、
ｍ2が２である場合、Ｅ26は炭素原子数２ないし２２のアルキレン基を表わし、そして
ｍ2が３である場合、Ｅ26は次式（ａ−ＩＶ）
【化７８】
0005498636.tif 000020
（式中、基Ｅ27は互いに独立して炭素原子数２ないし１２のアルキレン基を表わし、そして
基Ｅ28は互いに独立して炭素原子数１ないし１２のアルキル基または炭素原子数５ないし１２のシクロアルキル基を表わす。）で表わされる基を表わす。〕で表わされる化合物、
（α−１０）次式（Ａ−１０）
【化７９】
0005498636.tif 000021
（式中、基Ｅ29は互いに独立してＥ1の意味の一つを有し、そして
Ｅ30は炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基またはフェニレンジ（炭素原子数１ないし４のアルキレン）基を表わす。）で表わされる化合物、
（β−１）次式（Ｂ−１）
【化８０】
0005498636.tif 000022
（式中、Ｒ1、Ｒ3、Ｒ4およびＲ5は互いに独立して水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル基により置換されたフェニル基；炭素原子数７ないし９のフェニルアルキル基、フェニル基上で−ＯＨおよび／または炭素原子数１ないし１０のアルキル基により置換された炭素原子数７ないし９のフェニルアルキル基；あるいは次式（ｂ−Ｉ）
【化８１】
0005498636.tif 000023
で表わされる基を表わし、
Ｒ2は炭素原子数２ないし１８のアルキレン基、炭素原子数５ないし７のシクロアルキレン基または炭素原子数１ないし４のアルキレンジ（炭素原子数５ないし７のシクロアルキレン）基を表すか、あるいは
基Ｒ1、Ｒ2およびＲ3はそれらが結合している窒素原子と一緒になって５員ないし１０員複素環を形成するか、あるいは
Ｒ4およびＲ5はそれらが結合している窒素原子と一緒になって５員ないし１０員複素環を形成し、
Ｒ6は水素原子、炭素原子数１ないし８のアルキル基、Ｏ・、−ＯＨ、−ＣＨ2Ｃ
Ｎ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、そして
ｂ1は２ないし５０の数であるが、
但し、基Ｒ1、Ｒ3、Ｒ4およびＲ5の少なくとも１個は式（ｂ−Ｉ）を表わす。）で表わされる化合物、
（β−２）次式（Ｂ−２）
【化８２】
0005498636.tif 000024
〔式中、Ｒ7およびＲ11は互いに独立して水素原子または炭素原子数１ないし１２のアルキル基を表わし、
Ｒ8、Ｒ9およびＲ10は互いに独立して炭素原子数２ないし１０のアルキレン基を表わし、そして
Ｘ1、Ｘ2、Ｘ3、Ｘ4、Ｘ5、Ｘ6、Ｘ7およびＸ8は互いに独立して次式（ｂ−ＩＩ）
【化８３】
0005498636.tif 000025
（式中、Ｒ12は水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル置換フェニル基、炭素原子数７ないし９のフェニルアルキル基、フェニル基上で−ＯＨおよび／または炭素原子数１ないし１０のアルキル基により置換された炭素原子数７ないし９のフェニルアルキル基；あるいは上記で定義された式（ｂ−Ｉ）で表わされる基を表わし、そして
Ｒ13はＲ6の意味の一つを有する。）で表わされる基を表わす。〕で表わされる化合物、
（β−３）次式（Ｂ−３）
【化８４】
0005498636.tif 000026
（式中、Ｒ14は炭素原子数１ないし１０のアルキル基、炭素原子数５ないし１２のシクロアルキル基、炭素原子数１ないし４のアルキル置換炭素原子数５ないし１２のシクロアルキル基、フェニル基または炭素原子数１ないし１０のアルキル置換フェニル基を表わし、
Ｒ15は炭素原子数３ないし１０のアルキレン基を表わし、
Ｒ16はＲ6の意味の一つを有し、そして
ｂ2は２ないし５０の数である。）で表わされる化合物、
（β−４）次式（Ｂ−４）
【化８５】
0005498636.tif 000027
〔式中、Ｒ17およびＲ21は互いに独立して直接結合または−Ｎ（Ｘ9）−ＣＯ−Ｘ10−ＣＯ−Ｎ（Ｘ11）−基（式中、Ｘ9およびＸ11は互いに独立して水素原子、炭素原子数１ないし８アルキル基、炭素原子数５ないし１２のシクロアルキル基、フェニル基、炭素原子数７ないし９のフェニルアルキル基または式（ｂ−Ｉ）で表される基を表し、Ｘ10は直接結合または炭素原子数１ないし４のアルキレン基を表わす。）を表わし、
Ｒ18はＲ6の意味の一つを有し、
Ｒ19、Ｒ20、Ｒ23およびＲ24は互いに独立して水素原子、炭素原子数１ないし３０のアルキル基、炭素原子数５ないし１２のシクロアルキル基またはフェニル基を表わし、
Ｒ22は水素原子、炭素原子数１ないし３０のアルキル基、炭素原子数５ないし１２のシクロアルキル基、フェニル基、炭素原子数７ないし９のフェニルアルキル基または式（ｂ−Ｉ）で表わされる基を表わし、そして
ｂ3は１ないし５０の数である。〕で表わされる化合物、
（β−５）次式（Ｂ−５）
【化８６】
0005498636.tif 000028
（式中、Ｒ25、Ｒ26、Ｒ27、Ｒ28およびＲ29は互いに独立して直接結合または炭素原子数１ないし１０のアルキレン基を表わし、
Ｒ30はＲ6の意味の一つを有し、そして
ｂ4は１ないし５０の数である。）で表わされる化合物、
（β−６）次式（Ｂ−６−１）
【化８７】
0005498636.tif 000029
（式中、ｂ’5、ｂ’’5およびｂ’’’5は互いに独立して２ないし１２の数である。）で表わされるポリアミンと塩化シアヌルとの反応により得られる生成物を次式（Ｂ−６−２）
【化８８】
0005498636.tif 000030
（式中、Ｒ31は水素原子、炭素原子数１ないし１２のアルキル基、炭素原子数５ないし１２のシクロアルキル基、フェニル基または炭素原子数７ないし９のフェニルアルキル基を表わし、そして
Ｒ32はＲ6の意味の一つを有する。）で表わされる化合物と反応させることにより得られる生成物（Ｂ−６）、
（β−７）次式（Ｂ−７）
【化８９】
0005498636.tif 000031
（式中、Ａ1は水素原子または炭素原子数１ないし４のアルキル基を表わし、
Ａ2は直接結合または炭素原子数１ないし１０のアルキレン基を表わし、そして
ｎ1は２ないし５０の数である。）で表わされる化合物、
（β−８）次式（Ｂ−８−ａ）および（Ｂ−８−ｂ）
【化９０】
0005498636.tif 000032
（式中、ｎ2およびｎ*2は２ないし５０の数である。）で表わされる化合物の少なくとも一種、
（β−９）次式（Ｂ−９）
【化９１】
0005498636.tif 000033
（式中、Ａ3およびＡ4は互いに独立して水素原子または炭素原子数１ないし８のアルキル基を表わすか、またはＡ3およびＡ4は一緒になって炭素原子数２ないし１４のアルキレン基を形成し、そして
変数ｎ3は互いに独立して１ないし５０の数である。）で表わされる化合物、ならびに
（β−１０）次式（Ｂ−１０）
【化９２】
0005498636.tif 000034
（式中、ｎ4は２ないし５０の数であり、
Ａ5は水素原子または炭素原子数１ないし４のアルキル基を表わし、
基Ａ6およびＡ7は互いに独立して炭素原子数１ないし４のアルキル基または式（ｂ−Ｉ）を表わすが、
但し、基Ａ7の少なくとも５０％は式（ｂ−Ｉ）で表わされる基を表わす。）で表わされる化合物からなる群から選択される。
【０００７】  成分（Ｉ）の例は、
・α−１類から選択された化合物およびα−３、α−５、α−６、α−７、α−９、α−１０、β−１、β−２、β−３、β−４、β−５、β−６、β−７、β−８またはβ−９類から選択された化合物、
・α−３類から選択された化合物およびα−５、α−６、α−７、α−９、α−１０、β−１、β−２、β−３、β−４、β−５、β−６、β−７、β−８またはβ−９類から選択された化合物、
・α−５類から選択された化合物およびα−６、α−７、α−９、α−１０、β−１、β−２、β−３、β−４、β−５、β−６、β−７、β−８またはβ−９類から選択された化合物、
・α−６類から選択された化合物およびα−９、α−１０、β−１、β−２、β−３、β−４、β−５、β−６、β−７、β−８またはβ−９類から選択された化合物、
・α−７類から選択された化合物およびα−９、α−１０、β−１、β−２、β−３、β−４、β−５、β−６、β−７、β−８またはβ−９類から選択された化合物、
・α−１０類から選択された化合物およびβ−１、β−２、β−３、β−４、β−５、β−６、β−７、β−８またはβ−９類から選択された化合物、
【０００８】・β−１類から選択された化合物およびβ−２、β−３、β−４、β−５、β−６、β−７、β−８、β−９またはβ−１０類から選択された化合物、
・β−２類から選択された化合物およびβ−３、β−４、β−５、β−６、β−７、β−８、β−９またはβ−１０類から選択された化合物、
・β−３類から選択された化合物およびβ−４、β−５、β−６、β−７、β−８、β−９またはβ−１０類から選択された化合物、
・β−４類から選択された化合物およびβ−５、β−６、β−７、β−８、β−９またはβ−１０類から選択された化合物、
・β−５類から選択された化合物およびβ−６、β−７、β−８、β−９またはβ−１０類から選択された化合物、
・β−６類から選択された化合物およびβ−７、β−８、β−９またはβ−１０類から選択された化合物、
・β−７類から選択された化合物およびβ−８、β−９またはβ−１０類から選択された化合物、
・β−８類から選択された化合物およびβ−９またはβ−１０類から選択された化合物、
・β−９類から選択された化合物およびβ−１０類から選択された化合物
である。
【０００９】  好ましい態様によると、成分（Ｉ）の二種の異なる立体障害性アミン化合物は（α−１）、（α−２）、（α−３）、（α−４）、（α−５）、（α−６）、（α−７）、（α−８）、（α−９）および（α−１０）類からなる群から選択される。
更に好ましい態様によると、成分（Ｉ）の二種の異なる立体障害性アミン化合物は（β−１）、（β−２）、（β−３）、（β−４）、（β−５）、（β−６）、（β−７）、（β−８）、（β−９）および（β−１０）類からなる群から選択される。
もう一つの好ましい態様によると、成分（Ｉ）の二種の異なる立体障害性アミン化合物の一方は（α−１）、（α−２）、（α−３）、（α−４）、（α−５）、（α−６）、（α−７）、（α−８）、（α−９）および（α−１０）類からなる群から選択され、そして成分（Ｉ）の二種の異なる立体障害性アミン化合物のもう一方は（β−１）、（β−２）、（β−３）、（β−４）、（β−５）、（β−６）、（β−７）、（β−８）、（β−９）および（β−１０）類からなる群から選択される。
【００１０】  成分（Ｉ）の二種の異なる立体障害性アミン化合物の一方は、好ましくは（β−１）類から選択される。
特に好ましい態様によると、成分（Ｉ）の二種の異なる立体障害性アミン化合物の一方は（β−１）類から選択され、そして成分（Ｉ）の二種の異なる立体障害性アミン化合物のもう一方は（α−１）または（β−７）類から選択される。
もう一つの特に好ましい態様によると、成分（Ｉ）の二種の異なる立体障害性アミン化合物の一方は（β−７）類から選択され、そして成分（Ｉ）の二種の異なる立体障害性アミン化合物のもう一方は（β−２）類から選択される。
成分（Ｉ）の二種の異なる立体障害性アミン化合物は異なる類から選択される。
【００１１】  ３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基およびトリアコンチル基である。Ｅ1、Ｅ8、Ｅ12、Ｅ13、Ｅ16、Ｅ18、Ｅ22、Ｅ23、Ｅ25、Ｅ29、Ｒ6、Ｒ13、Ｒ16、Ｒ18、Ｒ30およびＲ32の好ましい定義の一つは、炭素原子数１ないし４のアルキル基、特にメチル基である。Ｒ31は、好ましくはブチル基である。
【００１２】  １８個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシルオキシ基、テトラデシルオキシ基、ヘキサデシルオキシ基およびオクタデシルオキシ基である。Ｅ1の好ましい意味の一つはオクトキシ基である。Ｅ24は、好ましくは炭素原子数１ないし４のアルコキシ基を表わし、そしてＲ6の好ましい意味の一つはプロポキシ基である。
炭素原子数５ないし１２のシクロアルキル基の例は、シクロペンチル基、シクロヘキシル基、シクロヘプチル基、シクロオクチル基およびシクロドデシル基である。炭素原子数５ないし８のシクロアルキル基、特にシクロヘキシル基が好ましい。
炭素原子数１ないし４のアルキル置換炭素原子数５ないし１２のシクロアルキル基の例は、例えばメチルシクロヘキシル基またはジメチルシクロヘキシル基である。
【００１３】  炭素原子数５ないし１２のシクロアルコキシ基の例は、シクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基、特にシクロペントキシ基およびシクロヘキソキシ基が好ましい。
ＯＨ−および／または炭素原子数１ないし１０のアルキル−置換フェニル基は、例えばメチルフェニル基、ジメチルフェニル基、トリメチルフェニル基、第三ブチルフェニル基または３，５−ジ−第三ブチル−４−ヒドロキシフェニル基である。
炭素原子数７ないし９のフェニルアルキル基の例は、ベンジル基およびフェニルエチル基である。
フェニル基上で−ＯＨにより、そして／または１０個までの炭素原子を有するアルキル基により置換された炭素原子数７ないし９のフェニルアルキル基は、例えばメチルベンジル基、ジメチルベンジル基、トリメチルベンジル基、第三ブチルベンジル基または３，５−ジ−第三ブチル−４−ヒドロキシベンジル基である。
【００１４】  １０個までの炭素原子を有するアルケニル基の例は、アリル基、２−メタリル基、ブテニル基、ペンテニル基およびヘキセニル基である。アリル基が好ましい。１位の炭素原子は、好ましくは飽和である。
８個より多くない炭素原子を有するアシル基の例は、ホルミル基、アセチル基、プロピオニル基、ブチリル基、ペンタノイル基、ヘキサノイル基、ヘプタノイル基、オクタノイル基、アクリロイル基、メタクリロイル基およびベンゾイル基である。炭素原子数１ないし８のアルカノイル基、炭素原子数３ないし８のアルケニル基およびベンゾイル基が好ましい。アセチル基およびアクリロイル基は特に好ましい。
２２個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００１５】  炭素原子数３ないし１０のアルキリデン基の例は、次式
【化９３】
0005498636.tif 000035
で表わされる基である。
炭素原子数４ないし１０のアルカンテトライル基の例は、１，２，３，４−ブタンテトライル基である。
炭素原子数５ないし７のシクロアルキレン基の例は、シクロヘキシレン基である。
炭素原子数１ないし４のアルキレンジ（炭素原子数５ないし７のシクロアルキレン）基の例は、メチレンジシクロヘキシレン基である。
フェニレンジ（炭素原子数１ないし４のアルキレン）基の例は、メチレン−フェニレン−メチレン基またはエチレン−フェニレン−エチレン基である。
基Ｒ1、Ｒ2およびＲ3が、それらが結合している窒素原子と一緒になって５ないし１０員複素環を形成する場合、この環は例えば
【化９４】
0005498636.tif 000036
を表わす。６員複素環が好ましい。
【００１６】  基Ｒ4およびＲ5が、それらが結合している窒素原子と一緒になって５ないし１０員複素環を形成する場合、この環は例えば１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基または４，５，５，７−テトラメチル−１−ホモピペラジニル基を表わす。モルホリノ基が特に好ましい。
Ｒ19およびＲ23の好ましい定義の一つはフェニル基である。
Ｒ26は、好ましくは直接結合である。
ｎ1、ｎ2、ｎ2*およびｎ4は、好ましくは２ないし２５、特に２ないし２０の数である。ｎ3は好ましくは１ないし２５、特に１ないし２０の数である。
ｂ1およびｂ2は、好ましくは２ないし２５、特に２ないし２０の数である。
ｂ3およびｂ4は、好ましくは１ないし２５、特に１ないし２０の数である。
ｂ’5およびｂ’’’5は、好ましくは３であり、そしてｂ’’5は好ましくは２である。
【００１７】  成分（Ｉ）および（ＩＩ）として上記された化合物は本質的に公知であり、そして市販品として入手可能である。それらの全ては公知の方法により製造され得る。
成分（Ｉ）の化合物の製造方法は、例えば、US-A-5,679,733、US-A-3,640,928、US-A-4,198,334、US-A-5,204,473、US-A-4,619,958、US-A-4,110,306、US-A-4,110,334、US-A-4,689,416、US-A-4,408,051、SU-A-768,175 (Derwent 88-138,751/20)、US-A-5,049,604、US-A-4,769,457、US-A-4,356,307、US-A-4,619,956、US-A-5,182,390、GB-A-2,269,819、US-A-4,292,240、US-A-5,026,849、US-A-5,071,981、US-A-4,547,538、US-A-4,976,889、US-A-4,086,204、US-A-6,046,304、US-A-4,331,586、US-A-4,108,829、US-A-5,051,458、WO-A-94/12,544 (Derwent 94-177,274/22)、DD-A-262,439 (Derwent 89-122,983/17)、US-A-4,857,595、US-A-4,529,760、US-A-4,477,615、CAS 136,504-96-6、US-A-4,233,412、US-A-4,340,534、WO-A-98/51,690およびEP-A-1,803に記載されている。
【００１８】  生成物（Ｂ−６）は公知の方法と同様に、例えば式（Ｂ−６−１）で表わされるポリアミンを塩化シアヌルとモル比１：２ないし１：４で、無水炭酸リチウム、炭酸ナトリウムまたは炭酸カリウムの存在下、１，２−ジクロロエタン、トルエン、キシレン、ベンゼン、ジオキサンまたは第三アミルアルコールのような有機溶媒中で、−２０℃ないし＋１０℃、好ましくは−１０℃ないし＋１０℃、特に０ないし＋１０℃の温度で、２ないし８時間反応させ、続いて得られた生成物を式（Ｂ−６−２）で表わされる２，２，６，６−テトラメチル−４−ピペリジルアミンと反応させることにより製造され得る。使用される２，２，６，６−テトラメチル−４−ピペリジルアミンと式（Ｂ−６−１）で表わされるポリアミンのモル比は、例えば４：１ないし８：１である。２，２，６，６−テトラメチル−４−ピペリジルアミンの分量は、一部で、または一より多い部で数時間の間隔ごとに添加されてもよい。
式（Ｂ−６−１）で表わされるポリアミンと塩化シアヌルと式（Ｂ−６−２）で表わされる２，２，６，６−テトラメチル−４−ピペリジルアミンのモル比は、好ましくは１：３：５ないし１：３：６である。
【００１９】  以下に、好ましい生成物（Ｂ−６−ａ）の製造方法の例を示す。
例：塩化シアヌル２３．６ｇ（０．１２８モル）、Ｎ，Ｎ’−ビス［３−アミノプロピル］エチレンジアミン７．４３ｇ（０．０４２６モル）および無水炭酸カリウム１８ｇ（０．１３モル）を５℃で３時間、１，２−ジクロロエタン２５０ｍｌ中で撹拌しながら反応させる。更に４時間かけて、混合物を室温で保温する。Ｎ−（２，２，６，６−テトラメチル−４−ピペリジル）ブチルアミン２７．２ｇ（０．１２８モル）を添加し、そして得られた混合物を６０℃で２時間加熱する。更に無水炭酸カリウム１８ｇ（０．１３モル）を添加し、そして混合物を更に６時間６０℃で加熱する。わずかに真空（２００ミリバール）下で蒸留することにより溶媒を除去し、そしてキシレンで置換する。Ｎ−（２，２，６，６−テトラメチル−４−ピペリジル）ブチルアミン１８．２ｇ（０．０８５モル）および粉砕水酸化ナトリウム５．２ｇ（０．１３モル）を添加し、混合物を還流下で２時間加熱し、そして更に１２時間、反応の間に生成された水を水蒸気蒸留により除去する。混合物をろ過する。溶液を水で洗浄し、そしてＮａ2ＳＯ4上で乾燥させる。溶媒をエバポレーションし、そして残渣を１２０ないし１３０℃、真空（０．１ミリバール）下で乾燥させる。望ましい生成物は無色樹脂として得られる。
【００２０】  一般的に、生成物（Ｂ−６）は例えば、次式（Ｂ−６−α）、（Ｂ−６−β）または（Ｂ−６−γ）
【化９５】
0005498636.tif 000037
で表わされる化合物により表わされ得る。また、これら３つの化合物の混合物の形態であってもよい。
【００２１】  式（Ｂ−６−α）の好ましい意味は
【化９６】
0005498636.tif 000038
である。
式（Ｂ−６−β）の好ましい意味は
【化９７】
0005498636.tif 000039
である。
式（Ｂ−６−γ）の好ましい意味は
【化９８】
0005498636.tif 000040
である。
上記の式（Ｂ−６−α）ないし（Ｂ−６−γ）において、ｂ5は好ましくは２ないし２０、特に２ないし１０である。
【００２２】  成分（Ｉ）の二種の異なる立体障害性アミン化合物は、好ましくは以下の市販製品からなる群から選択される。
ダスチブ(DASTIB) 845 (RTM)、チヌビン(チヌビン) 770 (RTM)、チヌビン 765 (RTM)、チヌビン 144 (RTM)、チヌビン 123 (RTM)、マーク(MARK) LA 52 (RTM)、マーク LA 57 (RTM)、マーク LA 62 (RTM)、マーク LA 67 (RTM)、ホスタビン(HOSTAVIN) N 20 (RTM)、ホスタビン N 24 (RTM)、サンデュボア(SANDUVOR) 3050 (RTM)、ジアセタム(DIACETAM) 5 (RTM)、スミソルブ(SUMISORB) TM 61 (RTM)、ユビヌル(UVINUL) 4049 (RTM)、サンデュボア PR 31(RTM)、グッドライト(GOODRITE) UV 3034 (RTM)、グッドライト UV 3150 (RTM)、グッドライト  UV 3159 (RTM)、グッドライト 3110 x 128 (RTM)、ユビヌル 4050 H (RTM)、チマソルブ(CHIMASSORB) 944 (RTM)、チマソルブ 2020 (RTM)、シアソルブ(CYASORB) UV 3346 (RTM)、シアソルブ UV 3529 (RTM)、ダスチブ 1082 (RTM)、チマソルブ 119 (RTM)、ユバシル(UVASIL) 299 (RTM)、ユバシル 125 (RTM)、ユバシル 2000 (RTM)、ユビヌル 5050 H (RTM)、リヒツフツシュトフ(LICHTSCHUTZSTOFF) UV 31 (RTM)、ルケム(LUCHEM) HA B 18 (RTM)、マーク LA 63 (RTM)、マーク LA 68 (RTM)、ユバソルブ(UVASORB) HA 88 (RTM)、チヌビン 622 (RTM)、ホスタビン N 30 (RTM)およびフェロ(FERRO) AM 806 (RTM)。
【００２３】  式（Ｂ−１）、（Ｂ−３）、（Ｂ−４）、（Ｂ−５）、（Ｂ−６−α）、（Ｂ−６−β）、（Ｂ−６−γ）、（Ｂ−７）、（Ｂ−８−ａ）、（Ｂ−８−ｂ）および（Ｂ−１０）の化合物における遊離原子価を飽和する末端基の意味は、それらの製造に使用された方法に依存する。また末端基は、化合物の製造後にも変性され得る。
式（Ｂ−１）で表わされる化合物が次式
【化９９】
0005498636.tif 000041
（式中、Ｘは例えばハロゲン原子、特に塩素原子を表わし、そしてＲ4およびＲ5は上記で定義された通りである。）で表わされる化合物を次式
【化１００】
0005498636.tif 000042
（Ｒ1、Ｒ2およびＲ3は上記で定義された通りである。）で表わされる化合物と反応させることにより製造される場合、ジアミノ基に結合している末端基は水素原子または
【化１０１】
0005498636.tif 000043
であり、そしてトリアジン基に結合している末端基はＸまたは
【化１０２】
0005498636.tif 000044
である。
Ｘが水素原子である場合、反応終了時、これを例えば−ＯＨまたはアミノ基により置換することは有利である。言及されてよいアミノ基の例は、ピロリジン−１−イル基、モルホリノ基、−ＮＨ2、−Ｎ（炭素原子数１ないし８のアルキル）2基および−ＮＲ（炭素原子数１ないし８のアルキル）基（式中、Ｒは水素原子または式（ｂ−Ｉ）で表わされる基を表わす。）である。
【００２４】  式（Ｂ−Ｉ）で表わされる化合物はまた、次式
【化１０３】
0005498636.tif 000045
（式中、Ｒ1、Ｒ2、Ｒ3、Ｒ4、Ｒ5およびｂ1は上記で定義された通りであり、そしてＲ4*はＲ4の意味の一つを有し、そしてＲ5*はＲ5の意味の一つを有する。）で表わされる化合物も包括する。
特に好ましい式（Ｂ−１）で表わされる化合物の一つは次式
【化１０４】
0005498636.tif 000046
で表わされる。
この化合物の製造方は例えばUS-A-6,046,304に記載されている。
【００２５】  式（Ｂ−３）で表わされる化合物において、ケイ素原子に結合している末端基は例えば（Ｒ14）3Ｓｉ−Ｏ−であり得、そして酸素原子に結合している末端基は例えば−Ｓｉ（Ｒ14）3であり得る。
ｂ2が３ないし１０の数であり、すなわち構造式中に示された遊離原子価が直接結合を形成する場合、式（Ｂ−３）で表わされる化合物はまた、環式化合物の形状であってもよい。
式（Ｂ−４）で表わされる化合物において、２，５−ジオキソピロリジン環に結合している末端基は例えば水素原子であり、そして−Ｃ（Ｒ23）（Ｒ24）−基に結合している末端基は例えば
【化１０５】
0005498636.tif 000047
または
【化１０６】
0005498636.tif 000048
である。
【００２６】  式（Ｂ−５）で表される化合物において、カルボニル基に結合している末端基は例えば
【化１０７】
0005498636.tif 000049
であり、そして酸素原子基に結合している末端基は例えば
【化１０８】
0005498636.tif 000050
である。
式（Ｂ−６−α）、（Ｂ−６−β）および（Ｂ−６−γ）で表される化合物において、トリアジン基に結合している末端基は例えば塩素原子または
【化１０９】
0005498636.tif 000051
基であり、そしてアミノ基に結合している末端基は例えば水素原子または
【化１１０】
0005498636.tif 000052
基である。
【００２７】  式（Ｂ−７）で表される化合物が例えば、次式
【化１１１】
0005498636.tif 000053
（式中、Ａ1は水素原子またはメチル基を表わす。）で表される化合物を次式Ｙ−ＯＯＣ−Ａ2−ＣＯＯ−Ｙ（式中、Ｙは例えばメチル基、エチル基またはプロピル基を表わし、そしてＡ2は上記で定義された通りである。）で表わされるジカルボン酸ジエステルと反応させることにより製造される場合、２，２，６，６−テトラメチル−４−オキシピペリジン−１−イル基に結合している末端基は水素原子または−ＣＯ−Ａ2−ＣＯＯ−Ｙであり、そしてジアシル基に結合している末端基は−Ｏ−Ｙまたは
【化１１２】
0005498636.tif 000054
である。
式（Ｂ−８−ａ）で表される化合物において、窒素原子基に結合している末端基は例えば水素原子であり得、そして２−ヒドロキシプロピレン基に結合している末端基は例えば
【化１１３】
0005498636.tif 000055
基であり得る。
【００２８】  式（Ｂ−８−ｂ）で表される化合物において、ジメチレン基に結合している末端基は例えば−ＯＨであり得、そして酸素原子に結合している末端基は例えば水素原子であり得る。末端基はまた、ポリエーテル基であり得る。
式（Ｂ−１０）で表される化合物において、−ＣＨ2−残基に結合している末端基は例えば水素原子であり得、そして−ＣＨ（ＣＯ2Ａ7）残基に結合している末端基は例えば−ＣＨ＝ＣＨ−ＣＯＯＡ7であり得る。
Ｅ1、Ｅ8、Ｅ12、Ｅ13、Ｅ16、Ｅ18、Ｅ22、Ｅ23、Ｅ25、Ｅ29、Ｒ6、Ｒ13、Ｒ16、Ｒ18、Ｒ30およびＲ32は好ましくは水素原子、炭素原子数１ないし４のアルキル基、炭素原子数１ないし１０のアルコキシ基、シクロヘキシルオキシ基、アリル基、ベンジル基またはアセチル基を表わす。
Ｅ1、Ｅ8、Ｅ12、Ｅ13、Ｅ16、Ｅ18、Ｅ22、Ｅ23、Ｅ25、Ｅ29、Ｒ6、Ｒ13、Ｒ16、Ｒ18、Ｒ30およびＲ32は特に水素原子またはメチル基を表わし、そしてＥ1およびＲ6は付加的に炭素原子数１ないし８のアルコキシ基を表わす。
【００２９】  好ましい態様によると、ｍ1は１、２または４であり、
ｍ1が１である場合、Ｅ2は炭素原子数１２ないし２０のアルキル基を表わし、
ｍ1が２である場合、Ｅ2は炭素原子数２ないし１０のアルキレン基または式（ａ−Ｉ）で表わされる基を表わし、
Ｅ3は炭素原子数１ないし４のアルキル基を表わし、
Ｅ4は炭素原子数１ないし６のアルキレン基を表わし、そして
Ｅ5およびＥ6は互いに独立して炭素原子数１ないし４のアルキル基を表わし、そして
ｍ1が４である場合、Ｅ2は炭素原子数４ないし８のアルカンテトライル基を表わし、
基Ｅ7の２個は−ＣＯＯ−（炭素原子数１０ないし１５のアルキル）基を表わし、そして
基Ｅ7の２個は式（ａ−ＩＩ）で表わされる基を表わし、
Ｅ9およびＥ10は一緒になって炭素原子数９ないし１３のアルキレン基を形成し、
Ｅ11は水素原子または基−Ｚ1−ＣＯＯ−Ｚ2を表わし、
Ｚ1は炭素原子数２ないし６のアルキレン基を表わし、そして
Ｚ2は炭素原子数１０ないし１６のアルキル基を表わし、
Ｅ14は水素原子を表わし、そして
Ｅ15は炭素原子数２ないし６のアルキレン基または炭素原子数３ないし５のアルキリデン基を表わし、
Ｅ17は炭素原子数１０ないし１４のアルキル基を表わし、
Ｅ24は炭素原子数１ないし４のアルコキシ基を表わし、
ｍ2は１、２または３であり、
ｍ2が１である場合、Ｅ26は次式
【化１１４】
0005498636.tif 000056
で表わされる基を表わし、
ｍ2が２である場合、Ｅ26は炭素原子数２ないし６のアルキレン基を表わし、そして
ｍ2が３である場合、Ｅ26は式（ａ−ＩＶ）で表わされる基を表わし、
基Ｅ27は互いに独立して炭素原子数２ないし６のアルキレン基を表わし、そして基Ｅ28は互いに独立して炭素原子数１ないし４のアルキル基または炭素原子数５ないし８のシクロアルキル基を表わし、そして
Ｅ30は炭素原子数２ないし８のアルキレン基を表わし；
Ｒ1およびＲ3は互いに独立して式（ｂ−Ｉ）で表わされる基を表わし、
Ｒ2は炭素原子数２ないし８のアルキレン基を表わし、
Ｒ4およびＲ5は互いに独立して水素原子、炭素原子数１ないし１２のアルキル基、炭素原子数５ないし８のシクロアルキル基または式（ｂ−Ｉ）で表わされる基を表わすか、または基Ｒ4およびＲ5はそれらが結合している窒素原子と一緒になって、５ないし１０員複素環を形成し、そして
ｂ1は２ないし２５の数であり；
Ｒ7およびＲ11は互いに独立して水素原子または炭素原子数１ないし４のアルキル基を表わし、
Ｒ8、Ｒ9およびＲ10は互いに独立して炭素原子数２ないし４のアルキレン基を表わし、そして
Ｘ1、Ｘ2、Ｘ3、Ｘ4、Ｘ5、Ｘ6、Ｘ7およびＸ8は互いに独立して式（ｂ−ＩＩ）で表わされる基を表わし、
Ｒ12は水素原子、炭素原子数１ないし４のアルキル基、炭素原子数５ないし８のシクロアルキル基または式（ｂ−Ｉ）で表わされる基を表わし、
Ｒ14は炭素原子数１ないし４のアルキル基を表わし、
Ｒ15は炭素原子数３ないし６のアルキレン基を表わし、そして
ｂ2は２ないし２５の数であり、
Ｒ17およびＲ21は互いに独立して直接結合または基−Ｎ（Ｘ9）−ＣＯ−Ｘ10−ＣＯ−Ｎ（Ｘ11）−を表わし、
Ｘ9およびＸ11は互いに独立して水素原子または炭素原子数１ないし４のアルキル基を表わし、
Ｘ10は直接結合を表わし、
Ｒ19およびＲ23は炭素原子数１ないし２５のアルキル基またはフェニル基を表わし、
Ｒ20およびＲ24は水素原子または炭素原子数１ないし４のアルキル基を表わし、Ｒ22は炭素原子数１ないし２５のアルキル基または式（ｂ−Ｉ）で表わされる基を表わし、そして
ｂ3は１ないし２５の数であり、
Ｒ25、Ｒ26、Ｒ27、Ｒ28およびＲ29は互いに独立して直接結合または炭素原子数１ないし４のアルキレン基を表わし、そして
ｂ4は１ないし２５の数であり、
ｂ’5、ｂ’’5およびｂ’’’5は互いに独立して２ないし４の数であり、そして
Ｒ31は水素原子、炭素原子数１ないし４のアルキル基、炭素原子数５ないし８のシクロアルキル基、フェニル基またはベンジル基を表わし、
Ａ1は水素原子またはメチル基を表わし、
Ａ2は直接結合または炭素原子数２ないし６のアルキレン基を表わし、そしてｎ1は２ないし２５の数であり、
ｎ2およびｎ2*は２ないし２５の数であり、
Ａ3およびＡ4は互いに独立して水素原子または炭素原子数１ないし４のアルキル基を表わすか、あるいはＡ3およびＡ4は一緒になって炭素原子数９ないし１３のアルキレン基を形成し、そして
変数ｎ3は互いに独立して１ないし２５の数であり、
ｎ4は２ないし２５の数であり、
Ａ5およびＡ6は互いに独立して炭素原子数１ないし４のアルキル基を表わし、そして
Ａ7は炭素原子数１ないし４のアルキル基または式（ｂ−Ｉ）で表わされる基を表わすが、
但し、基Ａ7の少なくとも５０％は式（ｂ−Ｉ）で表わされる基を表わす。
【００３０】  成分（Ｉ）の二種の異なる立体障害性アミン化合物は、好ましくは次式（Ａ−１−ａ）、（Ａ−１−ｂ）、（Ａ−１−ｃ）および（Ａ−１−ｄ）
【化１１５】
0005498636.tif 000057
（式中、Ｅ1は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２または３個により置換された炭素原子数７ないし９のフェニルアルキル基；あるいは炭素原子数１ないし８のアシル基を表わす。）で表わされる化合物、
次式（Ａ−２−ａ）
【化１１６】
0005498636.tif 000058
〔式中、基Ｅ7の２個は−ＣＯＯ−Ｃ13Ｈ27を表わし、そして
基Ｅ7の２個は次式
【化１１７】
0005498636.tif 000059
（式中、Ｅ8はＥ1の意味の一つを有する。）で表わされる基を表わす。〕で表わされる化合物、
次式（Ａ−３−ａ）および（Ａ−３−ｂ）
【化１１８】
0005498636.tif 000060
（式中、Ｅ12はＥ1の意味の一つを有する。）で表わされる化合物、
次式（Ａ−４−ａ）および（Ａ−４−ｂ）
【化１１９】
0005498636.tif 000061
（式中、Ｅ13はＥ1の意味の一つを有する。）で表わされる化合物、
次式（Ａ−５）
【化１２０】
0005498636.tif 000062
（式中、Ｅ16はＥ1の意味の一つを有する。）で表わされる化合物、
次式（Ａ−６−ａ）
【化１２１】
0005498636.tif 000063
（式中、Ｅ18はＥ1の意味の一つを有する。）で表わされる化合物、
次式（Ａ−７）
【化１２２】
0005498636.tif 000064
〔式中、Ｅ19、Ｅ20およびＥ21は互いに独立して次式（ａ−ＩＩＩ）
【化１２３】
0005498636.tif 000065
（式中、Ｅ22はＥ1の意味の一つを有する。）で表わされる基を表わす。〕で表わされる化合物、
次式（Ａ−８−ａ）
【化１２４】
0005498636.tif 000066
（式中、Ｅ23はＥ1の意味の一つを有する。）で表わされる化合物、
次式（Ａ−９−ａ）、（Ａ−９−ｂ）および（Ａ−９−ｃ）
【化１２５】
0005498636.tif 000067
（式中、Ｅ25はＥ1の意味の一つを有する。）で表わされる化合物、
次式（Ａ−１０−ａ）
【化１２６】
0005498636.tif 000068
（式中、Ｅ29はＥ1の意味の一つを有する。）で表わされる化合物、
次式（Ｂ−１−ａ）、（Ｂ−１−ｂ）、（Ｂ−１−ｃ）および（Ｂ−１−ｄ）
【化１２７】
0005498636.tif 000069
（式中、ｂ1は２ないし２０の数であり、そしてＲ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わす。）で表わされる化合物、
次式（Ｂ−２−ａ）
【化１２８】
0005498636.tif 000070
（式中、Ｒ13はＲ6の意味の一つを有する。）で表わされる化合物、
次式（Ｂ−３−ａ）
【化１２９】
0005498636.tif 000071
（式中、ｂ2は２ないし２０の数であり、そしてＲ16はＲ6の意味の一つを有する。）で表わされる化合物、
次式（Ｂ−４−ａ）、（Ｂ−４−ｂ）および（Ｂ−４−ｃ）
【化１３０】
0005498636.tif 000072
（式中、ｂ3は１ないし２０の数であり、そしてＲ18はＲ6の意味の一つを有する。）で表わされる化合物、
次式（Ｂ−５−ａ）
【化１３１】
0005498636.tif 000073
（式中、ｂ4は１ないし２０の数であり、そしてＲ30はＲ6の意味の一つを有する。）で表わされる化合物、
次式（Ｂ−６−１−ａ）
【化１３２】
0005498636.tif 000074
で表わされるポリアミンと塩化シアヌルとの反応により得られる生成物を次式（Ｂ−６−２−ａ）
【化１３３】
0005498636.tif 000075
（式中、Ｒ32はＲ6の意味の一つを有する。）で表わされる化合物と反応させることにより得られる生成物（Ｂ−６−ａ）、
次式（Ｂ−７−ａ）
【化１３４】
0005498636.tif 000076
（式中、ｎ1は２ないし２０の数である。）で表わされる化合物、
次式（Ｂ−８−ａ）および（Ｂ−８−ｂ）
【化１３５】
0005498636.tif 000077
（式中、ｎ2およびｎ2*は２ないし２０の数である。）で表わされる化合物、
次式（Ｂ−９−ａ）
【化１３６】
0005498636.tif 000078
（式中、変数ｎ3は互いに独立して１ないし２０の数である。）で表わされる化合物、ならびに
次式（Ｂ−１０−ａ）
【化１３７】
0005498636.tif 000079
〔式中、ｎ4は２ないし２０の数であり、そして
基Ａ7の少なくとも５０％は次式（ｂ−Ｉ）
【化１３８】
0005498636.tif 000080
（式中、Ｒ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わす。）で表わされる基を表わし、
そして残りの基Ａ7はエチル基を表わす。〕で表わされる化合物
からなる群から選択される。
【００３１】  好ましい態様によると、成分（Ｉ）の二種の異なる立体障害性アミン化合物は
１）式（Ａ−１−ｂ）（式中、Ｅ1は水素原子を表わす。）で表わされる化合物、および式（Ｂ−１−ａ）（式中、Ｒ6が水素原子を表わす。）で表わされる化合物、
２）式（Ｂ−１−ａ）（式中、Ｒ6が水素原子を表わす。）で表わされる化合物、および式（Ｂ−７−ａ）で表わされる化合物、または
３）式（Ｂ−２−ａ）（式中、Ｒ13がメチル基を表わす。）で表わされる化合物、および式（Ｂ−７−ａ）で表わされる化合物
である。
【００３２】  成分（ＩＩ）で定義された亜鉛またはマグネシウムの有機塩は、好ましくは式ＭｅＬ2（式中、Ｍｅは亜鉛またはマグネシウムを表わし、そしてＬは有機酸またはエノールのアニオンを表わす。）で表わされる化合物である。有機酸は、例えばスルホン酸、スルフィン酸、ホスホン酸、ホスフィン酸であり得るが、好ましくはカルボン酸である。上記酸は脂肪族、芳香族、芳香族脂肪族(araliphatic)または脂環族であり得、直鎖または分枝鎖であり得、ヒドロキシル基またはアルコキシ基により置換され得、飽和または不飽和であり得、そして好ましくは１ないし２４個の炭素原子を含む。
【００３３】  この種類のカルボン酸の例は、ギ酸、酢酸、プロピオン酸、酪酸、イソ酪酸、カプロン酸、２−エチルカプロン酸、カプリル酸、カプリン酸、ラウリン酸、パルミチン酸、ステアリン酸、ベヘン酸、オレイン酸、乳酸、リシノール酸、２−エトキシプロピオン酸、安息香酸、サリチル酸、４−ブチル安息香酸、トルイル酸、４−ドデシル安息香酸、フェニル酢酸、ナフチル酢酸、シクロヘキサンカルボン酸、４−ブチルシクロヘキサンカルボン酸またはシクロヘキシル酢酸である。カルボン酸は、カルボン酸の技術的混合物、例えば脂肪酸の技術的混合物またはアルキル化安息香酸の混合物であってもよい。
イオウ原子またはリン原子を含む有機酸の例は、メタンスルホン酸、エタンスルホン酸、α，α−ジメチルエタンスルホン酸、ｎ−ブタンスルホン酸、ｎ−ドデカンスルホン酸、ベンゼンスルホン酸、トルエンスルホン酸、４−ノニルベンゼンスルホン酸、４−ドデシルベンゼンスルホン酸またはシクロヘキサンスルホン酸、ドデカンスルフィン酸、ベンゼンスルフィン酸またはナフタレンスルフィン酸、ブチルホスホン酸、フェニルホスホン酸、フェニルホスホン酸モノメチルまたはモノエチル、ベンゼンホスホン酸モノブチル、ジブチルホスフィン酸またはジフェニルホスフィン酸である。
【００３４】  Ｌがエノラートアニオンを表わす場合、好ましくはβ−ジカルボニル化合物またはｏ−アシルフェノールのアニオンである。β−ジカルボニル化合物の例は、アセチルアセトン、ベンゾイルアセトン、ジベンゾイルメタン、アセト酢酸エチル、アセト酢酸ブチル、アセト酢酸ラウリルまたはα−アセチルシクロヘキサノンである。ｏ−アシルフェノールの例は、２−アセチルフェノール、２−ブチロイルフェノール、２−アセチル−１−ナフトール、２−ベンゾイルフェノールまたはサリチルアルデヒドである。エノラートは、好ましくは５ないし２０個の炭素原子を有するβ−ジカルボニル化合物のアニオンである。
亜鉛またはマグネシウムの有機塩は、好ましくはアセチルアセトン酸塩または例えば１ないし２４個の炭素原子を有する脂肪族モノカルボン酸塩である。酢酸、ラウリン酸およびステアリン酸マグネシウム、ギ酸、酢酸、エナント酸、ラウリン酸およびステアリン酸亜鉛、ならびにアセチルアセトン酸亜鉛およびアセチルアセトン酸マグネシウムは、特に好ましい例のいくつかである。
ステアリン酸亜鉛、ステアリン酸マグネシウム、アセチルアセトン酸亜鉛、アセチルアセトン酸マグネシウム、酢酸亜鉛および酢酸マグネシウムは特に興味深い。
【００３５】  亜鉛またはマグネシウムの無機塩は例えば、
・亜鉛−ヒドロキシド−カーボネート、マグネシウム−ヒドロキシド−カーボネート、ドロマイト、例えばマイクロミネラル社(Micro Minerals)(RTM)からのマイクロドールスーパー(Microdol Super)(RTM)のような炭酸カルシウム／マグネシウム、または
・天然または合成ヒドロタルサイト
のような化合物を含む炭酸塩である。
天然ヒドロタルサイトは、Ｍｇ6Ａｌ2（ＯＨ）16ＣＯ3・４Ｈ2Ｏの構造を有すると考えられる。合成ヒドロタルサイトの代表的な実験式は、Ａｌ2Ｍｇ4.35ＯＨ11.36ＣＯ3(1.67)・ｘＨ2Ｏである。合成製品の例には、Ｍｇ0.7Ａｌ0.3（ＯＨ）2（ＣＯ3）0.15・０．５４Ｈ2Ｏ、Ｍｇ4.5Ａｌ2（ＯＨ）13ＣＯ3・３．５Ｈ2ＯまたはＭｇ4.2Ａｌ（ＯＨ）12.4ＣＯ3が含まれる。
好ましい合成ヒドロタルサイトは、レヘイス社(REHEIS)(RTM)からのL-55R II(RTM)ならびに協和化学工業株式会社(RTM)からのZHT-4A(RTM)およびDHT-4A(RTM)である。
【００３６】  成分（ＩＩ）は、二種の異なるマグネシウム−および／または亜鉛−化合物の混合物でもあり得、例えば
・ステアリン酸マグネシウムおよびヒドロタルサイト(DHT-4A (RTM))、
・ステアリン酸亜鉛およびヒドロタルサイト(DHT-4A (RTM))、
・アセチルアセトン酸マグネシウムおよびヒドロタルサイト(DHT-4A (RTM))、
・酸化マグネシウムおよびヒドロタルサイト(DHT-4A (RTM))、
・水酸化マグネシウムおよびヒドロタルサイト(DHT-4A (RTM))、
・亜鉛−ヒドロキシド−カーボネートおよびステアリン酸マグネシウム、
・亜鉛−ヒドロキシド−カーボネートおよびステアリン酸亜鉛、
・亜鉛−ヒドロキシド−カーボネートおよびアセチルアセトン酸マグネシウム、
・亜鉛−ヒドロキシド−カーボネートおよび酸化マグネシウム、
・亜鉛−ヒドロキシド−カーボネートおよび酸化亜鉛、
・亜鉛−ヒドロキシド−カーボネートおよび水酸化マグネシウム、
・ヒドロタルサイト(レヘイス(RTM))およびステアリン酸マグネシウム、
・ヒドロタルサイト(レヘイス(RTM))およびステアリン酸亜鉛、
・ヒドロタルサイト(レヘイス(RTM))および酸化マグネシウム、
・ドロマイト(マイクロドールスーパー(RTM))およびステアリン酸亜鉛、
・ドロマイト(マイクロドールスーパー(RTM))およびステアリン酸マグネシウム、
・ドロマイト(マイクロドールスーパー(RTM))および酸化亜鉛、
・ドロマイト(マイクロドールスーパー(RTM))および水酸化マグネシウム、
・ステアリン酸マグネシウムおよびステアリン酸亜鉛、
・ステアリン酸マグネシウムおよびアセチルアセトン酸亜鉛、
・ステアリン酸マグネシウムおよび酸化マグネシウム、
・ステアリン酸マグネシウムおよび酸化亜鉛、
・ステアリン酸マグネシウムおよび水酸化マグネシウム、
・ステアリン酸亜鉛および酢酸マグネシウム、
・ステアリン酸亜鉛および酸化マグネシウム、
・ステアリン酸亜鉛および水酸化マグネシウム、
・アセチルアセトン酸マグネシウムおよびアセチルアセトン酸亜鉛、
・アセチルアセトン酸マグネシウムおよび酸化マグネシウム、
・アセチルアセトン酸マグネシウムおよび酸化亜鉛、
・アセチルアセトン酸マグネシウムおよび水酸化マグネシウム、
・アセチルアセトン酸亜鉛および酸化マグネシウム、
・アセチルアセトン酸亜鉛および酸化亜鉛、または
・酸化マグネシウムおよび酸化亜鉛である。
この場合、成分（ＩＩ）の二種の異なる化合物は１：１０ないし１０：１の重量比で存在し得る。
【００３７】  本発明の好ましい態様は、成分（ＩＩ）の化合物が、カルボン酸マグネシウム、カルボン酸亜鉛、酸化マグネシウム、酸化亜鉛、水酸化マグネシウム、水酸化亜鉛、炭酸マグネシウムおよび炭酸亜鉛からなる群から選択される安定剤組成物に関する。
本発明のもう一つの好ましい態様は、成分（ＩＩ）が、カルボン酸マグネシウム、カルボン酸亜鉛、ヒドロタルサイト、またはカルボン酸マグネシウムおよびヒドロタルサイトの混合物である安定剤組成物に関する。
本発明の特に好ましい態様は、成分（ＩＩ）が、ステアリン酸マグネシウム、ステアリン酸亜鉛、ヒドロタルサイト、特にDHT-4A(RTM)、またはステアリン酸マグネシウムおよびヒドロタルサイトの混合物である安定剤組成物に関する。
【００３８】  本発明の安定剤混合物の好ましい例は、
１．チヌビン(TINUVIN) 622 (RTM)＋チマソルブ(CHIMASSORB) 944 (RTM)＋ステアリン酸マグネシウム
２．チヌビン 622 (RTM)＋チマソルブ 119 (RTM)＋ステアリン酸マグネシウム
３．チヌビン 622 (RTM)＋チマソルブ 2020 (RTM)＋ステアリン酸マグネシウム
４．チヌビン 622 (RTM)＋シアソルブ(CYASORB) UV 3346 (RTM)＋ステアリン酸マグネシウム
５．チヌビン 622 (RTM)＋シアソルブ UV 3529 (RTM)＋ステアリン酸マグネシウム
６．チヌビン 622 (RTM)＋ユバソルブ(UVASORB) HA 88 (RTM)＋ステアリン酸マグネシウム
７．チヌビン 622 (RTM)＋ユビヌル(UVINUL) 5050 H (RTM)＋ステアリン酸マグネシウム
８．チヌビン 622 (RTM)＋エーディーケースタブ(ADK STAB) LA 63 (RTM)＋ステアリン酸マグネシウム
９．チヌビン 622 (RTM)＋エーディーケースタブ LA 68 (RTM)＋ステアリン酸マグネシウム
１０．チヌビン 622 (RTM)＋ユバシル(UVASIL) 299 HM (RTM)＋ステアリン酸マグネシウム
１１．チヌビン 622 (RTM)＋チヌビン 770 (RTM)＋ステアリン酸マグネシウム
１２．チヌビン 622 (RTM)＋チヌビン 765 (RTM)＋ステアリン酸マグネシウム
１３．チヌビン 622 (RTM)＋チヌビン 123 (RTM)＋ステアリン酸マグネシウム
１４．チヌビン 622 (RTM)＋ホスタビン(HOSTAVIN) N 20 (RTM)＋ステアリン酸マグネシウム
１５．チヌビン 622 (RTM)＋エーディーケースタブ LA 52 (RTM)＋ステアリン酸マグネシウム
１６．チヌビン 622 (RTM)＋エーディーケースタブ LA 57 (RTM)＋ステアリン酸マグネシウム
１７．チヌビン 622 (RTM)＋シアソルブ UV 3581 (RTM)＋ステアリン酸マグネシウム
１８．チヌビン 622 (RTM)＋シアソルブ UV 3641 (RTM)＋ステアリン酸マグネシウム
１９．チヌビン 622 (RTM)＋ユビヌル 4050 H (RTM)＋ステアリン酸マグネシウム
２０．チヌビン 622 (RTM)＋ダスチブ(DASTIB) 845 (RTM)＋ステアリン酸マグネシウム
２１．チヌビン 770 (RTM)＋チマソルブ 944 (RTM)＋ステアリン酸マグネシウム
２２．チヌビン 770 (RTM)＋チマソルブ 119 (RTM)＋ステアリン酸マグネシウム
２３．チヌビン 770 (RTM)＋チマソルブ 2020 (RTM)＋ステアリン酸マグネシウム
２４．チヌビン 770 (RTM)＋シアソルブ UV 3346 (RTM)＋ステアリン酸マグネシウム
２５．チヌビン 770 (RTM)＋シアソルブ UV 3529 (RTM)＋ステアリン酸マグネシウム
２６．チヌビン 770 (RTM)＋ウバソルブ HA 88 (RTM)＋ステアリン酸マグネシウム
２７．チヌビン 770 (RTM)＋ユビヌル 5050 H (RTM)＋ステアリン酸マグネシウム
２８．チヌビン 770 (RTM)＋エーディーケースタブ LA 63 (RTM)＋ステアリン酸マグネシウム
２９．チヌビン 770 (RTM)＋エーディーケースタブ LA 68 (RTM)＋ステアリン酸マグネシウム
３０．チヌビン 770 (RTM)＋ユバシル 299 HM (RTM)＋ステアリン酸マグネシウム
３１．チヌビン 770 (RTM)＋チヌビン 765 (RTM)＋ステアリン酸マグネシウム
３２．チヌビン 770 (RTM)＋チヌビン 123 (RTM)＋ステアリン酸マグネシウム
３３．チヌビン 770 (RTM)＋ホスタビン N 20 (RTM)＋ステアリン酸マグネシウム
３４．チヌビン 770 (RTM)＋エーディーケースタブ LA 52 (RTM)＋ステアリン酸マグネシウム
３５．チヌビン 770 (RTM)＋エーディーケースタブ LA 57 (RTM)＋ステアリン酸マグネシウム
３６．チヌビン 770 (RTM)＋シアソルブ UV 3581 (RTM)＋ステアリン酸マグネシウム
３７．チヌビン 770 (RTM)＋シアソルブ UV 3641 (RTM)＋ステアリン酸マグネシウム
３８．チヌビン 770 (RTM)＋ユビヌル 4050 H (RTM)＋ステアリン酸マグネシウム
３９．チヌビン 770 (RTM)＋ダスチブ 845 (RTM)＋ステアリン酸マグネシウム
４０．チマソルブ 944 (RTM)＋チマソルブ 119 (RTM)＋ステアリン酸マグネシウム
４１．チマソルブ 944 (RTM)＋チマソルブ 2020 (RTM)＋ステアリン酸マグネシウム
４２．チマソルブ 944 (RTM)＋シアソルブ UV 3346 (RTM)＋ステアリン酸マグネシウム
４３．チマソルブ 944 (RTM)＋シアソルブ UV 3529 (RTM)＋ステアリン酸マグネシウム
４４．チマソルブ 944 (RTM)＋ウバソルブ HA 88 (RTM)＋ステアリン酸マグネシウム
４５．チマソルブ 944 (RTM)＋ユビヌル 5050 H (RTM)＋ステアリン酸マグネシウム
４６．チマソルブ 944 (RTM)＋エーディーケースタブ LA 63 (RTM)＋ステアリン酸マグネシウム
４７．チマソルブ 944 (RTM)＋エーディーケースタブ LA 68 (RTM)＋ステアリン酸マグネシウム
４８．チマソルブ 944 (RTM)＋ユバシル 299 HM (RTM)＋ステアリン酸マグネシウム
４９．チマソルブ 944 (RTM)＋チヌビン 765 (RTM)＋ステアリン酸マグネシウム
５０．チマソルブ 944 (RTM)＋チヌビン 123 (RTM)＋ステアリン酸マグネシウム
５１．チマソルブ 944 (RTM)＋ホスタビン N 20 (RTM)＋ステアリン酸マグネシウム
５２．チマソルブ 944 (RTM)＋エーディーケースタブ LA 52 (RTM)＋ステアリン酸マグネシウム
５３．チマソルブ 944 (RTM)＋エーディーケースタブ LA 57 (RTM)＋ステアリン酸マグネシウム
５４．チマソルブ 944 (RTM)＋シアソルブ UV 3581 (RTM)＋ステアリン酸マグネシウム
５５．チマソルブ 944 (RTM)＋シアソルブ UV 3641 (RTM)＋ステアリン酸マグネシウム
５６．チマソルブ 944 (RTM)＋ユビヌル 4050 H (RTM)＋ステアリン酸マグネシウム
５７．チマソルブ 944 (RTM)＋ダスチブ 845 (RTM)＋ステアリン酸マグネシウム
５８．チマソルブ 119 (RTM)＋シアソルブ UV 3529 (RTM)＋ステアリン酸マグネシウム
５９．チマソルブ 119 (RTM)＋エーディーケースタブ LA 63 (RTM)＋ステアリン酸マグネシウム
６０．チマソルブ 119 (RTM)＋チヌビン 765 (RTM)＋ステアリン酸マグネシウム
６１．チマソルブ 119 (RTM)＋チヌビン 123 (RTM)＋ステアリン酸マグネシウム
６２．チマソルブ 119 (RTM)＋エーディーケースタブ LA 52 (RTM)＋ステアリン酸マグネシウム
６３．チマソルブ 119 (RTM)＋シアソルブ UV 3641 (RTM)＋ステアリン酸マグネシウム
である。
配合物２ないし６３において、ステアリン酸マグネシウムをステアリン酸亜鉛により置き換えることにより得られる配合物も好ましい。更に、ステアリン酸マグネシウムがDHT-4Aまたは酸化マグネシウムにより、あるいは成分（ＩＩ）として列挙された補助安定剤と組み合わせにより置き換えられた配合物１ないし６６が好ましい。
【００３９】  後者の配合物の例は、
１．チヌビン 622 (RTM)＋チマソルブ 944 (RTM)＋DHT-4A (RTM)＋ステアリン酸マグネシウム
２．チヌビン 770 (RTM)＋チマソルブ 944 (RTM)＋DHT-4A (RTM)＋ステアリン酸マグネシウム
３．チヌビン 622 (RTM)＋チマソルブ 119 (RTM)＋DHT-4A (RTM)＋ステアリン酸マグネシウム
４．チヌビン 770 (RTM)＋ウバソルブ HA 88 (RTM)＋DHT-4A (RTM)＋ステアリン酸マグネシウム
５．チヌビン 622 (RTM)＋ウバソルブ HA 88 (RTM)＋DHT-4A (RTM)＋ステアリン酸マグネシウム
６．チヌビン 622 (RTM)＋ユバシル 299 (RTM)＋DHT-4A (RTM)＋ステアリン酸マグネシウム
７．チヌビン 622 (RTM)＋チマソルブ 2020 (RTM)＋DHT-4A (RTM)＋ステアリン酸マグネシウム
８．チヌビン 770 (RTM)＋チマソルブ 2020 (RTM)＋DHT-4A (RTM)＋ステアリン酸マグネシウム
である。
【００４０】  市販製品チヌビン 622 (RTM)は、式（Ｂ−７−ａ）で表わされる化合物に相当する。
市販製品チマソルブ 944 (RTM)は、式（Ｂ−１−ａ）で表わされる化合物（式中、Ｒ6は水素原子を表わす。）に相当する。
市販製品チマソルブ 119 (RTM)は、式（Ｂ−２−ａ）で表わされる化合物（式中、Ｒ13はメチル基を表わす。）に相当する。
市販製品チマソルブ 2020 (RTM)は、式（Ｂ−１−ｂ）で表わされる化合物（式中、Ｒ6は水素原子を表わす。）に相当する。
市販製品シアソルブ UV 3346 (RTM)は、式（Ｂ−１−ｄ）で表わされる化合物（式中、Ｒ6は水素原子を表わす。）に相当する。
市販製品シアソルブ UV 3529 (RTM)は、式（Ｂ−１−ｄ）で表わされる化合物（式中、Ｒ6はメチル基を表わす。）に相当する。
市販製品ウバソルブ HA 88 (RTM)は、式（Ｂ−６−ａ）で表わされる化合物（式中、Ｒ32は水素原子を表わす。）に相当する。
市販製品ユビヌル 5050 H (RTM)は、式（Ｂ−４−ａ）で表わされる化合物（式中、Ｒ18は水素原子を表わす。）に相当する。
市販製品エーディーケースタブ LA 63 (RTM)は、式（Ｂ−５−ａ）で表わされる化合物（式中、Ｒ30はメチル基を表わす。）に相当する。
市販製品エーディーケースタブ LA 68 (RTM)は、式（Ｂ−５−ａ）で表わされる化合物（式中、Ｒ30は水素原子を表わす。）に相当する。
市販製品ユバシル 299 (RTM)は、式（Ｂ−３−ａ）で表わされる化合物（式中、Ｒ16は水素原子を表わす。）に相当する。
市販製品チヌビン 770 (RTM)は、式（Ａ−１−ｂ）で表わされる化合物（式中、Ｅ1は水素原子を表わす。）に相当する。
市販製品チヌビン 765 (RTM)は、式（Ａ−１−ｂ）で表わされる化合物（式中、Ｅ1はメチル基を表わす。）に相当する。
市販製品チヌビン 123 (RTM)は、式（Ａ−１−ｂ）で表わされる化合物（式中、Ｅ1はオクチルオキシ基を表わす。）に相当する。
市販製品ホスタビン N 20 (RTM)は、式（Ａ−３−ａ）で表わされる化合物（式中、Ｅ12は水素原子を表わす。）に相当する。
市販製品エーディーケースタブ LA 52 (RTM)は、式（Ａ−１−ｄ）で表わされる化合物（式中、Ｅ1はメチル基を表わす。）に相当する。
市販製品エーディーケースタブ LA 57 (RTM)は、式（Ａ−１−ｄ）で表わされる化合物（式中、Ｅ1は水素原子を表わす。）に相当する。
市販製品シアソルブ UV 3581 (RTM)は、式（Ａ−６−ａ）で表わされる化合物（式中、Ｅ18は水素原子を表わす。）に相当する。
市販製品シアソルブ UV 3641 (RTM)は、式（Ａ−６−ａ）で表わされる化合物（式中、Ｅ18はメチル基を表わす。）に相当する。
市販製品ユビヌル 4050 H (RTM)は、式（Ａ−１０−ａ）で表わされる化合物（式中、Ｅ29は水素原子を表わす。）に相当する。
市販製品ダスチブ 845 (RTM)は、式（Ａ−１−ａ）で表わされる化合物（式中、Ｅ1は水素原子を表わす。）に相当する。
【００４１】  本発明のさらに好ましい態様は、（Ｘ−１）顔料、または（Ｘ−２）紫外線吸収剤、または（Ｘ−３）顔料および紫外線吸収剤を付加的に含む安定剤混合物に関する。
顔料（成分（Ｘ−１））は無機または有機顔料であってよい。
無機顔料の例は、二酸化チタン、酸化亜鉛、カーボンブラック、硫化カドミウム、セレン化カドミウム、酸化クロミウム、酸化鉄、酸化鉛等である。
有機顔料の例は、アゾ顔料、アントラキノン、フタロシアニン、テトラクロロイソインドリノン、キナクリドン、イソインドリン、ぺリレン、ピロロピロール（ピグメントレッド２５４のようなもの）等である。
「ゲヘター／ミューラー(Gachter/Muller)著：プラスチック添加剤ハンドブック(Plastics Additives Handbook)（第３版），ハンサー出版(Hanser Publishers)ミュンヘン，ウィーン，ニューヨーク(Munich Vienna New York)」の第６４７ないし６５９頁、第１１．２．１．１ないし１１．２．４．２項に記載されている染料は全て、成分（Ｘ−１）として使用され得る。
【００４２】  特に好ましい顔料は二酸化チタンであり、所望により有機顔料と組み合わせて使用され得る。
有機顔料の例は、Ｃ．Ｉ．（カラーインデックス）ピグメントイエロー ９３、Ｃ．Ｉ．ピグメントイエロー ９５、Ｃ．Ｉ．ピグメントイエロー １３８、Ｃ．Ｉ．ピグメントイエロー １３９、Ｃ．Ｉ．ピグメントイエロー １５５、Ｃ．Ｉ．ピグメントイエロー １６２、Ｃ．Ｉ．ピグメントイエロー １６８、Ｃ．Ｉ．ピグメントイエロー １８０、Ｃ．Ｉ．ピグメントイエロー １８３、Ｃ．Ｉ．ピグメントレッド ４４、Ｃ．Ｉ．ピグメントレッド １７０、Ｃ．Ｉ．ピグメントレッド ２０２、Ｃ．Ｉ．ピグメントレッド ２１４、Ｃ．Ｉ．ピグメントレッド ２５４、Ｃ．Ｉ．ピグメントレッド ２６４、Ｃ．Ｉ．ピグメントレッド２７２、Ｃ．Ｉ．ピグメントレッド４８：２、Ｃ．Ｉ．ピグメントレッド ４８：３、Ｃ．Ｉ．ピグメントレッド ５３：１、Ｃ．Ｉ．ピグメントレッド ５７：１、Ｃ．Ｉ．ピグメントグリーン ７、Ｃ．Ｉ．ピグメントブルー １５：１、Ｃ．Ｉ．ピグメントブルー １５：３およびＣ．Ｉ．ピグメントバイオレット １９である。
【００４３】  紫外線吸収剤（成分（Ｘ−２））の例は、２−（２’−ヒドロキシフェニル）ベンゾトリアゾール、２−ヒドロキシベンゾフェノン、未置換の、または置換された安息香酸のエステル、アクリレート、オキサミド、２−（２−ヒドロキシフェニル）−１，３，５−トリアジン、レゾルシノールのモノベンゾエート、またはホルムアミジンである。
【００４４】  ２−（２’−ヒドロキシフェニル）ベンゾトリアゾールは、例えば２−（２’−ヒドロキシ−５’−メチルフェニル）−ベンゾトリアゾール、２−（３’，５’−ジ−第三ブチル−２’−ヒドロキシフェニル）ベンゾトリアゾ−ル、２−（５’−第三ブチル−２’−ヒドロキシフェニル）ベンゾトリアゾ−ル、２−（２’−ヒドロキシ−５’−（１，１，３，３−テトラメチルブチル）フェニル）ベンゾトリアゾ−ル、２−（３’，５’−ジ−第三ブチル−２’−ヒドロキシフェニル）−５−クロロ−ベンゾトリアゾ−ル、２−（３’−第三ブチル−２’−ヒドロキシ−５’−メチルフェニル）−５−クロロ−ベンゾトリアゾ−ル、２−（３’−第二−ブチル−５’−第三ブチル−２’−ヒドロキシフェニル）ベンゾトリアゾ−ル、２−（２’−ヒドロキシ−４’−オクチルオキシフェニル）ベンゾトリアゾ−ル、２−（３’，５’−ジ−第三−アミル−２’−ヒドロキシフェニル）ベンゾトリアゾ−ル、２−（３’，５’−ビス−（α，α−ジメチルベンジル）−２’−ヒドロキシフェニル）ベンゾトリアゾ−ル、２−（３’−第三ブチル−２’−ヒドロキシ−５’−（２−オクチルオキシカルボニルエチル）フェニル）−５−クロロ−ベンゾトリアゾ−ルの混合物、２−（３’−第三ブチル−５’−［２−（２−エチルヘキシルオキシ）−カルボニルエチル］−２’−ヒドロキシフェニル）−５−クロロ−ベンゾトリアゾ−ル、２−（３’−第三ブチル−２’−ヒドロキシ−５’−（２−メトキシカルボニルエチル）フェニル）−５−クロロ−ベンゾトリアゾ−ル、２−（３’−第三ブチル−２’−ヒドロキシ−５’−（２−メトキシカルボニルエチル）フェニル）ベンゾトリアゾ−ル，２−（３’−第三ブチル−２’−ヒドロキシ−５’−（２−オクチルオキシカルボニルエチル）フェニル）ベンゾトリアゾ−ル，２−（３’−第三ブチル−５’−[２−（２−エチルヘキシルオキシ）カルボニルエチル]−２’−ヒドロキシフェニル）ベンゾトリアゾ−ル、２−（３’−ドデシル−２’−ヒドロキシ−５’−メチルフェニル）ベンゾトリアゾ−ル、２−（３’−第三ブチル−２’−ヒドロキシ−５’−（２−イソオクチルオキシカルボニルエチル）フェニルベンゾトリアゾ−ル、２，２’−メチレン−ビス［４−（１，１，３，３−テトラメチルブチル）−６−ベンゾトリアゾ−ル−２−イルフェノール］、
または２−［３’−第三ブチル−５’−（２−メトキシカルボニルエチル）−２’−ヒドロキシフェニル］−２Ｈ−ベンゾトリアゾールとポリエチレングリコール３００；［Ｒ−ＣＨ2ＣＨ2−ＣＯＯ（ＣＨ2）3−］2（式中、Ｒは３’−第三ブチル−４’−ヒドロキシ−５’−２Ｈ−ベンゾトリアゾール−２−イルフェニル基を表わす。）のエステル交換生成物である。
２−（３’，５’−ジ−第三ブチル−２’−ヒドロキシフェニル）−５−クロロ−ベンゾトリアゾ−ル、２−（３’−第三ブチル−２’−ヒドロキシ−５’−メチルフェニル）−５−クロロ−ベンゾトリアゾ−ルおよび２−（３’，５’−ジ−第三アミル−２’−ヒドロキシフェニル）−ベンゾトリアゾ−ルが好ましい。
【００４５】  ２−ヒドロキシベンゾフェノンは例えば、４−ヒドロキシ、４−メトキシ、４−オクチルオキシ、４−デシルオキシ、４−ドデシルオキシ、４−ベンジルオキシ、４，２’，４’−トリヒドロキシまたは２’−ヒドロキシ−４，４’−ジメトキシ誘導体である。
２−ヒドロキシ−４−オクチルオキシベンゾフェノンが好ましい。
【００４６】  置換された、または未置換の安息香酸のエステルは、例えば４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル ３，５−ジ−第三ブチル−４−ヒドロキシベンゾエート、ヘキサデシル３，５−ジ−第三ブチル−４−ヒドロキシベンゾエート、オクタデシル ３，５−ジ−第三ブチル−４−ヒドロキシベンゾエートまたは２−メチル−４，６−ジ−第三ブチルフェニル ３，５−ジ−第三ブチル−４−ヒドロキシベンゾエートである。
２，４−ジ−第三ブチルフェニル ３，５−ジ−第三ブチル−４−ヒドロキシベンゾエートおよびヘキサデシル ３，５−ジ−第三ブチル−４−ヒドロキシベンゾエートが好ましい。
【００４７】  アクリレートは例えば、エチル α−シアノ−β，β−ジフェニルアクリレート、イソオクチル α−シアノ−β，β−ジフェニルアクリレート、メチル α−カルボメトキシシンナメート、メチル α−シアノ−β−メチル−p−メトキシシンナメート、ブチル α−シアノ−β−メチル−p−メトキシシンナメート、メチル α−カルボメトキシｐ−メトキシシンナメートまたはＮ−（β−カルボメトキシβ−シアノビニル）−２−メチルインドリンである。
オキサミドは例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、またはその２−エトキシ−２’−エチル−５，４’−ジ−第三ブトキサニリドとの混合物、あるいはオルト−およびパラ−メトキシ二置換オキサニリドの混合物またはｏ−およびｐ−エトキシ−二置換オキサニリドの混合物である。
【００４８】  ２−（２−ヒドロキシフェニル）−１，３，５−トリアジンは、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピロキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンまたは２−（２−ヒドロキシフェニル）−４−（４−メトキシフェニル）−６−フェニル−１，３，５−トリアジンである。
２−（２−ヒドロキシ−４−オクチルオキシフェニル）−４，６−ビス（２，４−ジメチルフェニル）−１，３，５−トリアジンおよび２−（２−ヒドロキシ−４−ヘキシルオキシ）フェニル−４，６−ジフェニル−１，３，５−トリアジンが好ましい。
【００４９】  レゾルシノールのモノベンゾエートは例えば、次式
【化１３９】
0005498636.tif 000081
で表わされる化合物である。
ホルムアミジンは例えば、次式
【化１４０】
0005498636.tif 000082
で表わされる化合物である。
紫外線吸収剤は特に、２−（２’−ヒドロキシフェニル）ベンゾトリアゾ−ル、２−ヒドロキシベンゾフェノンまたはヒドロキシフェニルトリアジンである。
【００５０】  本発明のさらに好ましい態様は、更なる成分（ＸＸ）としてカルシウムの有機塩、カルシウムの無機塩、酸化カルシウムまたは水酸化カルシウムを付加的に含む安定剤混合物に関する。
カルシウムの有機塩の例は、ステアリン酸カルシウム、ラウリル酸カルシウム、乳酸カルシウムおよびカルシウム−ステアロイル−ラクテートである。
カルシウムの無機塩の例は、ＣａＣＯ3、ＣａＣｌ2、ＣａＦ2、Ｃａ3（ＰＯ4）2、ＣａＨＰＯ4、Ｃａ（ＰＯ3）2、Ｃａ2Ｐ2Ｏ7、ＣａＳＯ4およびＣａＳｉｏ3である。
【００５１】  本発明による安定剤混合物の更に好ましい例は、
ａ．チヌビン 622 (RTM)＋チマソルブ 944 (RTM)＋ステアリン酸マグネシウム＋ステアリン酸カルシウム
ｂ．チヌビン 770 (RTM)＋チマソルブ 944 (RTM)＋ステアリン酸マグネシウム＋ステアリン酸カルシウム
ｃ．チヌビン 622 (RTM)＋チマソルブ 119 (RTM)＋ステアリン酸マグネシウム＋ステアリン酸カルシウム
ｄ．チヌビン 770 (RTM)＋ユバソルブ HA 88 (RTM)＋ステアリン酸マグネシウム＋ステアリン酸カルシウム
ｅ．チヌビン 622 (RTM)＋ユバソルブ HA 88 (RTM)＋ステアリン酸マグネシウム＋ステアリン酸カルシウム
ｆ．チヌビン 622 (RTM)＋ユバシル 299 (RTM)＋ステアリン酸マグネシウム＋ステアリン酸カルシウム
ｇ．チヌビン 622 (RTM)＋チマソルブ 2020 (RTM)＋ステアリン酸マグネシウム＋ステアリン酸カルシウム
ｈ．チヌビン 770 (RTM)＋チマソルブ 2020 (RTM)＋ステアリン酸マグネシウム＋ステアリン酸カルシウム
ｉ．チヌビン 622 (RTM)＋チマソルブ 944 (RTM)＋DHT-4A (RTM)＋ステアリン酸カルシウム
ｊ．チヌビン 770 (RTM)＋チマソルブ 944 (RTM)＋DHT-4A (RTM)＋ステアリン酸カルシウム
ｋ．チヌビン 622 (RTM)＋チマソルブ 119 (RTM)＋DHT-4A (RTM)＋ステアリン酸カルシウム
ｌ．チヌビン 770 (RTM)＋ユバソルブ HA 88 (RTM)＋DHT-4A (RTM)＋ステアリン酸カルシウム
ｍ．チヌビン 622 (RTM)＋ユバソルブ HA 88 (RTM)＋DHT-4A (RTM)＋ステアリン酸カルシウム
ｎ．チヌビン 622 (RTM)＋ユバシル 299 (RTM)＋DHT-4A (RTM)＋ステアリン酸カルシウム
ｏ．チヌビン 622 (RTM)＋チマソルブ 2020 (RTM)＋DHT-4A (RTM)＋ステアリン酸カルシウム
ｐ．チヌビン 770 (RTM)＋チマソルブ 2020 (RTM)＋DHT-4A (RTM)＋ステアリン酸カルシウム
である。
【００５２】  本発明による安定剤混合物は、光、熱または酸化により誘導される分解に対して有機材料を安定化するために適当である。そのような有機材料の例は以下の通りである。
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望に架橋されることができる）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）またはポリビニルシクロヘキサン。
【００５３】  ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）通常一種または一種より多くの周期表のＩＶｂ、Ｖｂ、ＶＩｂまたはＶＩＩＩ群の金属原子を含む触媒を使用する触媒重合。これらの金属原子は通常１個または１個より多くの、代表的にはπ−またはσ−配位され得るオキシド、ハライド、アルコレート、エステル、エーテル、アミン、アルキル、アルケニルおよび／またはアリールのような配位子を有する。これらの金属錯体は遊離状態であり得るか、あるいは代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合において単独で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス(Phillips)、スタンダード オイル インディアナ(Standard Oil Indiama)、チグラー（−ナッタ）(Ziegler(-Natta)）、ＴＮＺ（デュポン(DuPont)）、メタロセンまたはシングルサイト触媒(single site catalyst)（ＳＳＣ）と命名される。
【００５４】２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
【００５５】３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、
およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
【００５６】４．炭化水素樹脂（例えば炭素原子数５ないし９）であって、それらの水素化変性物（例えば粘着付与剤）を含むもの、およびポリアルキレンおよび澱粉の混合物。
５．ポリスチレン、ポリ（ｐ−メチルスチレン）、ポリ（α−メチルスチレン）。
【００５７】６．スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、
スチレンコポリマーおよび他のポリマー、例えばポリアクリレート、ジエンポリマーまたはエチレン／プロピレン／ジエンターポリマーの高衝撃強度性の混合物、および
スチレン／ブタジエン／スチレン、スチレン／イソプレン／スチレン、スチレン／エチレン／ブチレン／スチレンまたはスチレン／エチレン／プロピレン／スチレンのようなスチレンのブロックコポリマー。
【００５８】７．スチレンまたはα−メチルスチレンのグラフトコポリマー、例えばポリブタジエンにスチレン、ポリブタジエン−スチレンまたはポリブタジエン−アクリロニトリルコポリマーにスチレン、
ポリブタジエンにスチレンおよびアクリロニトリル（またはメタアクリロニトリル）、
ポリブタジエンにスチレン、アクリロニトリルおよびメチルメタクリレート、
ポリブタジエンにスチレンおよび無水マレイン酸、
ポリブタジエンにスチレン、アクリロニトリルおよび無水マレイン酸またはマレイミド、
ポリブタジエンにスチレンおよびマレイミド、
ポリブタジエンにスチレンおよびアルキルアクリレートまたはメタクリレート、エチレン／プロピレン／ジエンターポリマーにスチレンおよびアクリロニトリル、
ポリアルキルアクリレートまたはポリアルキルメタクリレートにスチレンおよびアクリロニトリル、アクリレート／ブタジエンコポリマーにスチレンおよびアクリロニトリル、並びに６）に列挙されたコポリマーとのそれらの混合物、例えば、ＡＢＳ、ＭＢＳ、ＡＳＡまたはＡＥＳポリマーとして知られているコポリマー混合物。
【００５９】８．ハロゲン含有ポリマー、例えばポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリン  ホモ−およびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニルまたは塩化ビニリデン／酢酸ビニルコポリマー。
【００６０】９．α，β−不飽和酸から誘導されたポリマーならびにポリアクリレートおよびポリメタクリレートのようなそれらの誘導体、
ブチルアクリレートで耐衝撃変性された(impact-modified)ポリメチルメタクリレート、ポリアクリルアミドおよびポリアクリロニトリル。
１０．９）に記載されたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
【００６１】１１．不飽和アルコールおよびアミンから誘導されたポリマーまたはアシル誘導体またはそれらのアセタール、例えばポリビニルアルコール、ポリ酢酸ビニル、ポリビニルステアレート、ポリビニルベンゾエート、ポリビニルマレエート、ポリビニルブチラル、ポリアリルフタレートまたはポリアリルメラミン、
並びに１）に記載されたオレフィンとのそれらのコポリマー。
１２．ポリアルキレングリコール、ポリエチレンオキシド、ポリプロピレンオキシドのような環式エーテルのホモポリマーおよびコポリマーまたはそれらのビスグリシジルエーテルとのコポリマー。
【００６２】１３．ポリオキシメチレンのようなポリアセタールおよびコモノマーとしてエチレンオキシドを含むそれらのポリオキシメチレン、
熱可塑性ポリウレタン、アクリレートまたはＭＢＳで変性されたポリアセタール。
１４．ポリフェニレンオキシドおよびスルフィド、およびポリフェニレンオキシドとスチレンポリマーまたはポリアミドとの混合物。
１５．一方の成分としてヒドロキシル末端基で終了されたポリエーテル、ポリエステルまたはポリブタジエン、および他方の成分として脂肪族または芳香族ポリイソシアナートから誘導されたポリウレタン、並びにそれらの前駆物質。
【００６３】１６．ジアミン並びにジカルボン酸および／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発した芳香族ポリアミド、
ヘキサメチレンジアミンおよびイソフタル酸または／およびテレフタル酸から変性剤としてエラストマーを用いてまたは用いずに製造されたポリアミド、例えばポリ−２，４，４−トリメチルヘキサメチレンテレフタルアミドまたはポリ−ｍ−フェニレンイソフタルアミド、およびまた
上記されたポリアミドとポリオレフィン、オレフィンコポリマー、アイオノマーまたは化学結合もしくはグラフトされたエラストマー、または
ポリエチレングリコール、ポリプロピレングリコールまたはポリテトラメチレングリコールのようなポリエーテルとのブロックコポリマー、並びに
ＥＰＤＭまたはＡＢＳで変性されたポリアミドまたはコポリアミド、および加工の間に縮合されたポリアミド（ＲＩＭポリアミド系）。
【００６４】１７．ポリ尿素、ポリイミド、ポリアミド−イミド、ポリエーテルイミド、ポリエステルイミド、ポリヒダントインおよびポリベンズイミダゾール。
１８．ジカルボン酸並びにジオールおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート(PAN)およびポリヒドロキシベンゾエート、並びにヒドロキシル末端基で終了されたポリエーテルから誘導されたブロックコポリエーテルエステル、およびまた
ポリカーボネートまたはＭＢＳで変性されたポリエステル。
【００６５】１９．ポリカーボネートおよびポリエステルカーボネート。
２０．ポリスルホン、ポリエーテルスルホンおよびポリエーテルケトン。
２１．一方の成分としてアルデヒド、および他方の成分としてフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。
２２．乾燥および不乾燥アルキド樹脂。
２３．飽和および不飽和ジカルボン酸と多価アルコールおよび架橋剤としてのビニル化合物とのコポリエステルから誘導された不飽和ポリエステル樹脂、およびまた低燃焼性のそれらのハロゲン含有変性物。
【００６６】２４．置換されたアクリレートから誘導された架橋可能なアクリル樹脂、例えばエポキシアクリレート、ウレタンアクリレートまたはポリエステルアクリレート。
２５．メラミン樹脂、尿素樹脂、イソシアナート、イソシアヌレート、ポリイソシアナートまたはエポキシ樹脂で架橋されたアルキド樹脂、ポリエステル樹脂およびアクリレート樹脂。
２６．脂肪族、環式脂肪族、複素環式または芳香族グリシジル化合物から誘導された架橋エポキシ樹脂、例えばビスフェノールＡおよびビスフェノールＦのジグリシジルエーテルの生成物であって、無水物またはアミンのような慣用の硬化剤と、促進剤を用いてまたは用いずに架橋されたもの。
【００６７】２７．セルロース、ゴム、ゼラチンのような天然ポリマーおよび化学変性されたそれらの同質誘導体、例えば酢酸セルロース、セルロースプロピオネートおよびセルロースブチレート、またはメチルセルロースのようなセルロースエーテル、並びにロジンおよびそれらの誘導体。
２８．上記されたポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００６８】２９．天然起源および合成有機材料であって、純粋なモノマー性化合物またはそのような化合物の混合物、例えば鉱物油、動物および植物脂肪、油およびワックス、または合成エステル（例えばフタレート、アジペート、ホスフェートまたはトリメリテート）をベースとした油、脂肪およびワックス、および代表的には紡糸組成物として使用される合成エステルと鉱物油とのあらゆる重量比における混合物、並びにそのような材料の水性乳濁液。
３０．天然または合成ゴムの水性乳濁液、例えば天然ラテックスまたはカルボキシル化スチレン／ブタジエンコポリマーのラテックス。
【００６９】  従って本発明は付加的に、光、熱または酸化により誘導された分解を受け易い有機材料、および上記安定剤混合物からなる組成物に関する。
本発明の組成物は、好ましくは鉱物油を含まない。
更に、成分（Ｉ）が化合物（Ｂ−１−ａ−１）および（Ｂ−７−ａ）の組み合わせであり、特に（β−１）類の化合物と（β−７）類の化合物の組み合わせであり、そして同時に成分（ＩＩ）が亜鉛の有機塩、特にカルボン酸亜鉛である場合、有機材料は、好ましくはポリエチレンとは異なる。
【００７０】  本発明の好ましい態様は、次式（Ｂ−１）
【化１４１】
0005498636.tif 000083
（式中、Ｒ1、Ｒ3、Ｒ4およびＲ5は互いに独立して水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル基により置換されたフェニル基；炭素原子数７ないし９のフェニルアルキル基、フェニル基上で−ＯＨおよび／または炭素原子数１ないし１０のアルキル基により置換された炭素原子数７ないし９のフェニルアルキル基；あるいは次式（ｂ−Ｉ）
【化１４２】
0005498636.tif 000084
で表わされる基を表わし、
Ｒ2は炭素原子数２ないし１８のアルキレン基、炭素原子数５ないし７のシクロアルキレン基または炭素原子数１ないし４のアルキレンジ（炭素原子数５ないし７のシクロアルキレン）基を表すか、あるいは
基Ｒ1、Ｒ2およびＲ3はそれらが結合している窒素原子と一緒になって５員ないし１０員複素環を形成するか、あるいは
Ｒ4およびＲ5はそれらが結合している窒素原子と一緒になって５員ないし１０員複素環を形成し、
Ｒ6は水素原子、炭素原子数１ないし８のアルキル基、Ｏ・、−ＯＨ、−、ＣＨ2、ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、そして
ｂ1は２ないし５０の数であるが、
但し、基Ｒ1、Ｒ3、Ｒ4およびＲ5の少なくとも１個は式（ｂ−Ｉ）を表わす。）で表わされる化合物、
次式（Ｂ−７）
【化１４３】
0005498636.tif 000085
（式中、Ａ1は水素原子または炭素原子数１ないし４のアルキル基を表わし、
Ａ2は直接結合または炭素原子数１ないし１０のアルキレン基を表わし、そしてｎ1は２ないし５０の数である。）で表わされる化合物、ならびにカルボン酸亜鉛を含むポリプロピレンである。
【００７１】  本発明のもう一つの態様は、光、熱または酸化により誘導される分解に対する有機材料の安定化方法であって、有機材料中に上記安定剤混合物を配合することからなる方法である。
有機材料は好ましくは合成ポリマーであり、特に上記群のものである。ポリオレフィンが好ましく、そしてポリエチレン、ポリプロピレン、ポリエチレンコポリマーまたはポリプロピレンコポリマーが特に好ましい。
成分（Ｉ）、（ＩＩ）および任意の（Ｘ−１）および／または（Ｘ−２）、ならびに任意の成分（ＸＸ）は個々に、または互いに混合されて、安定化されるべき有機材料に添加され得る。
【００７２】  安定化されるべき有機材料における二種の異なる立体障害性アミン化合物（成分（Ｉ））の量は、有機材料の重量に対して、好ましくは０．００５ないし５％、特に０．０１ないし１％または０．０５ないし１％である。
マグネシウムおよび／または亜鉛化合物（成分（ＩＩ））は、有機材料の重量に対して、好ましくは全量０．００５ないし１％、特に０．０５ないし０．２％で有機材料中に存在する。
顔料（成分（Ｘ−１））は任意に、有機材料の重量に対して、好ましくは０．０１ないし１０％、特に０．０５ないし１％の量で有機材料中に存在する。
【００７３】  紫外線吸収剤（成分（Ｘ−２））は任意に、有機材料の重量に対して、好ましくは０．０１ないし１％、特に０．０５ないし０．５％の量で有機材料中に存在する。
成分（Ｘ−３）（紫外線吸収剤と顔料の組み合わせ）の全量は、有機材料の重量に対して、好ましくは０．０１ないし１０％である。紫外線吸収剤と顔料の重量比は、例えば２：１ないし１：１０である。
使用される顔料が二酸化チタンであって上記されたような有機顔料と組み合わせられている場合、二酸化チタンは有機材料の重量に対して、好ましくは０．０１ないし５％の量で有機材料中に存在し、そして有機顔料は有機材料の重量に対して、例えば０．０１ないし２％の量で有機材料中に存在し得る。
カルシウム化合物（成分（ＸＸ））は任意に、０．００５ないし１％、好ましくは０．０５ないし０．２％の量で有機材料中に存在する。
【００７４】  成分（Ｉ）を形成する二種の異なる立体障害性アミン化合物の重量比は、例えば１：１０ないし１０：１、好ましくは１：５ないし５：１、とくに１：２ないし２：１である。
成分（Ｉ）：（ＩＩ）の重量比は、例えば１：１０ないし２０：１、好ましくは１：５ないし５：１、特に１：２ないし２：１である。
成分（Ｉ）：（Ｘ−１）の重量比は、例えば１：１０ないし１０：１、好ましくは１：５ないし５：１、特に１：２ないし２：１である。
成分（Ｉ）：（Ｘ−２）の重量比は、例えば１：５ないし５：１、好ましくは１：２ないし２：１である。
成分（Ｉ）：（Ｘ−３）の重量比は、例えば１：１０ないし１０：１、好ましくは１：５ないし５：１、特に１：２ないし２：１である。
成分（Ｉ）：（ＸＸ）の重量比は、例えば１：１０ないし１０：１、好ましくは１：５ないし５：１、特に１：２ないし２：１である。
【００７５】  上記成分は公知の方法により、例えば形成の前もしくは間に、または溶解もしくは分散された化合物を有機材料に適用し、必要であれば続いて溶媒をエバポレーションすることにより、安定化されるべき有機材料中に配合され得る。上記成分は、粉末、グラニュールまたは例えば２．５ないし２５重量％の濃度でこれらの成分を含むマスターバッチの形状で有機材料に添加され得る。
所望であれば、成分（Ｉ）、（ＩＩ）および任意の（Ｘ−１）および／または（Ｘ−２）、ならびに成分（ＸＸ）は、有機材料に配合される前に、互いに溶融ブレンドされ得る。それらは重合の前もしくはその間、または架橋の前にポリマーに添加され得る。
本発明に従って安定化された有機材料は、様々な形態で、例えばフィルム、繊維、テープ、成形材料、異形材として、または塗料、接着剤もしくはパテの結合剤として使用され得る。
【００７６】 本発明によるプラスチックの加工または変換例は、以下の通りである。
射出吹込成形、押出、吹込成形、回転成形、モルドデコレーション(mold decoration)において（バックインジェクション(back injection)）、スラッシ成形、射出成形、コ−インジェクション成形、二次成形、圧縮成形、プレス成形、フィルム押出（キャストフィルム、吹込フィルム）、紡糸（織物、不織物）、圧伸成形（一軸、二軸）、アニール、深絞り成形、カレンダリング、機械的変換、焼結、同時押出、コーティング、積層、架橋（放射線、過酸化物、シラン）、蒸着、溶接、接着、加硫、熱形成、パイプ押出、異形押出、シート押出、シートキャスティング、スピンコーティング、ストラップ、発泡、再循環／再生、押出被覆、ビスブレーキング（過酸化物、熱）、繊維溶融吹込、不織処理(spun bonded)、表面処理（コロナ放電、火炎、プラズマ）、滅菌（ガンマ線、電子ビームによる）、流し込重合（Ｒ＆Ｍプロセス、ＲＡＭ押出）、ゲル−コーティング、テープ押出、ＧＭＴ−プロセス、ＳＭＣ−プロセス、プラスチゾル、および浸漬（ＰＶＣ、ラテックス）。
【００７７】 本発明によるプラスチックは、以下の物品の製造に使用され得る。
Ｉ−１）浮動装置、海洋に関する用途、平底船、ブイ、
デッキ、桟橋、ボート、カヤック、オールおよび浜辺補強設備のためのプラスチック用材。
Ｉ−２）自動車に関する用途、特にバンパー、ダッシュボード、バッテリー、リアおよびフロントライニング、ボンネット下の成形部品、ハットシェルフ、トランクライニング、内部ライニング、エアバックカバー、付属部品（表示ランプ）のための電子用成形品、ダッシュボード用窓ガラス、前照灯ガラス、計器パネル、外部ライニング、椅子張り、自動表示ランプ、ヘッドライト、駐車ライト、後方ライト、停止ライト、内部および外部装備品、ドアパネル、ガスタンク、透明板ガラスフロントサイド、後部窓、シート裏材料、内部パネル、電線絶縁物、
封止のための異形材押出物、クラッド、
柱カバー、シャシー部、排気系、燃料フィルター／充填剤、燃料ポンプ、燃料タンク、車体サイド成形物、コンバーチブルトップ、外部鏡、外部装備品、留め金具／固定具、フロント端モジュール、ガラス、ヒンジ、ロックシステム、手荷物／屋根の棚、プレスされた／スタンプされた部分、シール、側方衝撃保護、消音材／防音材、およびサンルーフ。
【００７８】  Ｉ−３）道路交通装置、特に看板、道標、カーアクセサリー、警告三角板、医薬品箱、ヘルメット、タイヤ。
Ｉ−４）備品を含む、飛行機、鉄道、自動車（車、モーターバイク）のための装置。
Ｉ−５）宇宙に関する用途、特にロケットおよび衛星、例えば再突入シールドのための装置。
Ｉ−６）建築およびデザイン、鉱業に関する用途、音響静穏化システム、道路廃物およびシェルターのための装置。
【００７９】  ＩＩ−１）一般物品および電気／電子装置（パーソナルコンピュータ、電話、ハンディ、プリンター、テレビセット、オーディオおよびビデオ装置）、植木鉢、衛生放送アンテナ、およびパネル装置のための装置、ケースおよびカバー。
ＩＩ−２）鋼鉄または織物のような他の材料のためのジャケット。
ＩＩ−３）電子工業、特にプラグ、特にコンピューター用プラグの絶縁材のための装置、電気及び電子部品のケース、プリントボード、およびチップ、チェックカードまたはクレジットカードのような電子データ保存のための材料。
ＩＩ−４）電気装置、特に洗濯機、タンブラー、オーブン（電子レンジ）、皿洗い機、ミキサーおよびアイロン。
ＩＩ−５）明かり用カバー（例えば直接光、ランプシェード）。
ＩＩ−６）電線およびケーブルにおける用途（半導体、絶縁体およびケーブルジャケット）。
ＩＩ−７）冷却機のためのホイル、冷蔵庫、加熱装置、エアコン、カプセル化電子装置、半導体、コーヒー機および真空掃除機。
【００８０】  ＩＩＩ−１）はめば歯車（ギア）、スライド部品、スペーサー、スクリュー、ボルト、ハンドルおよびノブのような技術的物品。
ＩＩＩ−２）ローター刃、換気口および風車の翼、太陽電池装置、スイミングプール、スイミングプールのカバー、プールのライナー、池のライナー、クローゼット、ワードローブ、ダイビングウォール、スラットウォール、フォルディングウォール、ルーフ、シャッター（ローラーシャッター）、建具類、パイプ間の連結、スリーブ、およびコンベアベルト。
ＩＩＩ−３）衛生物品、特にシャワー室、便器シート、カバーおよび流し。
ＩＩＩ−４）衛生物品、特におしめ（赤ちゃん用、大人の失禁用）、女性用衛生用品、シャワーカーテン、ブラシ、マット、おけ、移動トイレ、歯ブラシおよびベッドトイレ。
ＩＩＩ−５）水、廃水および試薬のためのパイプ（架橋しているもの、またはそうではないもの）、電線およびケーブル保護のためのパイプ、ガス、オイルおよび汚水のためのパイプ、とい、ダウンパイプ、および排水システム。
【００８１】  ＩＩＩ−６）いずれかの形状寸法の異形材（窓ガラス）およびサイジング。
ＩＩＩ−７）ガラス代用品、特に押出板、ビル（一枚岩的な、二重の、または多数の壁からなる）、飛行機、学校のガラス板、押出シート、建築物の窓ガラス、電車、輸送機関のための窓フィルム、衛生用品、および温室。
ＩＩＩ−８）プレート（ウォール、カッティングボード）、押出コーティング（写真紙、テトラパックおよびパイプコーティング）、サイロ、木材代用品、プラスチックランバー、木材組成物、ウォール、表面材、家具、装飾箔、床カバー材（室内および室外用途）、フローリング、踏み板、およびタイル。
ＩＩＩ−９）取り入れおよび排出マニホールド。
ＩＩＩ−１０）セメント、コンクリート、混合用途およびカバー、サイジングおよびクラッド、手すり、バニスター、台所作業表面、ルーフ、ルーフシート、タイルおよびタール塗り防水シート。
【００８２】  ＩＶ−１）プレート（ウォールおよびカッティングボード）、トレイ、スタジアム場（体育館）の人工ガラス、人工芝、人工カバー、スタジアム場（体育館）の人工床、およびテープ。
ＩＶ−２）連続織布およびステープル、繊維（カーペット／衛生用品／ジオテキスタイル／モノフィラメント、フィルター、ワイプ／カーテン（シェード）／医学用途）、バルク繊維（ガウン／保護服のような用途）、ネット、ロープ、ケーブル、ひも、綱、糸、安全シートベルト、衣服、下着、グローブ、ブーツ、ゴムブーツ、肌着、衣類、スイムウェア、スポーツウェア、かさ(パラソル、日除け)、パラシュート、パラグライダー、帆、“バルーン−シルク”、キャンプ用品、テント、エアベッド、サンベッド、バルクバッグ、およびバッグ。
ＩＶ−３）ルーフ、トンネル、ゴミ捨て場、池、ウォールルーフィングメンブレン、ジオメンブレン、スイミングプール、カーテン（シェード）／サンシールド、日よけ、キャノピー、壁紙、食品包装材およびラッピング材（柔軟なもの、および硬質のもの）、医薬品包装材（柔軟なもの、および硬質のもの）、エアバッグ／安全ベルト、ひじかけおよびヘッドレスト、カーペット、センターコンソール、ダッシュボード、コクピット、ドア、オーバーヘッドコンソールモジュール、ドア装備、ヘッドライナー、室内照明、室内鏡、小包棚、後部荷物カバー、シート、ステアリングカラム、ハンドル、テキスタイルおよびトランク装置のためのカバーおよびシール、膜、絶縁材。
【００８３】  Ｖ）フィルム（パッケージ、ごみ捨て場、積層物、農業および園芸、温室、根おおい、トンネル、シレージ）梱包ラップ、スイミングプール、屑入れバック、壁紙、ストレッチフィルム、ラフィア、脱塩フィルム、バッテリー、およびコネクタ。
ＶＩ−１）食品包装材とラッピング材(柔軟なもの、および硬質のもの)、ＢＯＰＰ、ＢＯＰＥＴ、ボトル。
ＶＩ−２）箱（かご）、荷物、チェスト、家庭内ボックス、パレット、棚、トラック、ねじ箱、パック、および缶のような格納システム。
ＶＩ−３）カートリッジ、シリンジ、医薬用途、いずれかの輸送のためのコンテナ、屑入れバスケットおよび屑入れ容器、屑入れバック、容器、ごみ容器、容器ライナー、ホイリー容器、一般的コンテナ、水／使用済み水／試薬／ガス／油／ガソリン／ディーゼルのためのタンク；タンクライナー、ボックス、かご、バッテリーケース、槽、
ピストン、眼科用途、診断装置のような医療装置、および医薬発疱剤のための包装。
【００８４】  ＶＩＩ−１）押出コーティング（写真紙、テトラパック、パイプコーティング）、いずれかの種類の家庭内物品（例えば、器具、魔法瓶／洋服ハンガー）、プラグ、ワイヤーおよびケーブル留め金、ジッパー、クロージャア、錠、およびスナップクロージャアなどの締め具システム。
ＶＩＩ−２）スポーツおよびフィットネス装置、器械体操マット、スキーブーツ、インラインスケート、スキー、ビッグフット、運動場の表面(例えば、テニスグラウンド)などのレジャー時間のためのサポート装置、物品；ボトル、および缶のためのスクリュートップ、トップおよびストッパー。
ＶＩＩ−３）一般的な家具、発泡物品（クッション、衝撃吸収装置）フォーム、スポンジ、皿ふき布、マット、ガーデンチェア、スタジアムシート、テーブル、寝椅子、おもちゃ、ビルディングキット（ボード／フィギャア／ボール）、プレイハウス、スライド、および遊び用乗り物。
【００８５】  ＶＩＩ−４）光学と磁気データ格納のための材料。
ＶＩＩ−５）キッチンウエア（食事用、飲料用、料理用、貯蔵用）。
ＶＩＩ−６）ＣＤ、カセットおよびビデオテープのための箱、ＤＶＤ電子物品、全種類の事務用物品（ボールペン、スタンプおよび印肉、マウス、棚、トラック）、いずれかの体積および内容のボトル（飲料、洗剤、香水を含む化粧品）、および粘着テープ。
ＶＩＩ−７）履き物（靴/靴ソール）、インソール、スパッツ、接着剤、構造的な接着剤、食物箱（果物、野菜、肉、魚）、合成紙、ボトルのためのラベル、寝椅子、人工の関節（人間の）、印刷プレート（フレキソグラフィック）、プリント回路板、および表示技術物品。
ＶＩＩ−８）充填剤（タルク、チョーク、陶土（カオリン）、ウォラストナイト、顔料、カーボンブラック、二酸化チタン、雲母、ナノコンポサイト、ドロマイト、シリケート、ガラス、アスベスト）入りポリマーの装置。
【００８６】  安定化された材料は付加的に、例えば以下に示すような種々の慣用添加剤を含み得る。
１．酸化防止剤
１．１．アルキル化モノフェノール、例えば、
２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、側鎖において直鎖または分枝鎖であるノニルフェノール、例えば、２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
１．２．アルキルチオメチルフェノール、例えば、
２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８７】 １．３．ヒドロキノンおよびアルキル化ヒドロキノン、例えば、
２，６−ジ−第三ブチル−４−メトキシフェノール、２，５−ジ−第三ブチルヒドロキノン、２，５−ジ−第三アミルヒドロキノン、２，６−ジ−フェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレ−ト、ビス（３，５−ジ−第三ブチル−４−ヒドロキシフェニル）アジペート。
１．４．トコフェロール、例えば、
α−トコフェロール、β−トコフェロール、γ−トコフェロール、δ−トコフェロールおよびそれらの混合物（ビタミンＥ）。
１．５．ヒドロキシ化チオジフェニルエーテル、例えば、
２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８８】 １．６．アルキリデンビスフェノール、例えば、
２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４一イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００８９】 １．７．Ｏ−、Ｎ−およびＳ−ベンジル化合物、例えば、
３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．ヒドロキシベンジル化マロネート、例えば、
ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．芳香族ヒドロキシベンジル化合物、例えば、
１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００９０】 １．１０．トリアジン化合物、例えば、
２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
１．１１．ベンジルホスホネート、例えば、
ジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。
【００９１】 １．１２．アシルアミノフェール、例えば、
４−ヒドロキシラウラニリド、４−ヒドロキシステアラニリド、Ｎ−（３，５−ジ−第三ブチル−４−ヒドロキシフェニル）カルバミン酸オクチル。
１．１３．β−（３，５−ジ−第三ブチル−４−ヒドロキシフェニル）プロピオン酸の以下の一価または多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１４．β−（５−第三ブチル−４−ヒドロキシ−３−メチルフェニル）プロピオン酸の以下の一価または多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９２】 １．１５．β−（３，５−ジシクロヘキシル−４−ヒドロキシフェニル）プ口ピオン酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１６．３，５−ジ−第三ブチル−４−ヒドロキシフェニル酢酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９３】 １．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン、Ｎ，Ｎ’−ビス（３，５−ジ−第三ブチル−４−ヒドロキシフェニルプロピオニル）ヒドラジド。
１．１８．アスコルビン酸（ビタミンＣ）。
【００９４】 １．１９．アミン系酸化防止剤、例えば、
Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジン−４−オン、２，２，６，６−テトラメチルピペリジン−４−オール。
【００９５】 ２．ＵＶ吸収剤および光安定剤
ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのような更なる配位子を伴うまたは伴わないもの、
ニッケルジブチルジチオカルバメート、
４−ヒドロキシ−３，５−ジ−第三ブチルベンジルホスホン酸のモノアルキルエステル、例えばメチルまたはエチルエステルのニッケル塩、例えば２−ヒドロキシ−４−メチルフェニルウンデシルケトキシムのようなケトキシムのニッケル錯体、
１−フェニル−４−ラウロイル−５−ヒドロキシピラゾールのニッケル錯体であって、さらなる配位子を伴うまたは伴わないもの。
３．金属奪活剤、例えば、
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９６】 ４．ホスフィットおよびホスホナイト、例えば、
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリスリトールジホスフィット、トリス（２，４−ジ−第三ブチルフェニル）ホスフィット、ジイソデシルペンタエリスリトールジホスフィット、ビス（２，４−ジ−第三ブチルフェニル）ペンタエリスリトールジホスフィット、ビス（２，６−ジ−第三ブチル−４−メチルフェニル）ペンタエリスリトールジホスフィット、ジイソデシルオキシペンタエリスリトールジホスフィット、ビス（２，４−ジ−第三ブチル−６−メチルフェニル）ペンタエリスリトールジホスフィット、ビス（２，４，６−トリス（第三ブチルフェニル）ペンタエリスリトールジホスフィット、トリステアリルソルビトールトリホスフィット、テトラキス（２，４−ジ−第三ブチルフェニル）−４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、６−フルオロ−２，４，８，１０−テトラ−第三ブチル−１２−メチル−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット。
【００９７】 ５．ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
６．ニトロン、例えば、
Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。
【００９８】 ７．チオ相乗剤、例えば、
ジラウリルチオジプロピオネートまたはジステアリルチオジプロピネート。
８．過酸化物捕捉剤、例えば、
β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリスリトールテトラキス（β−ドデシルメルカプト）プロピオネート。
９．塩基性補助安定剤、例えば、
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレートおよびカリウムパルミテート、アンチモンピロカテコレートまたは亜鉛ピロカテコレート。
【００９９】 １０．核剤、例えば、
タルク、二酸化チタンもしくは酸化マグネシウムのような金属酸化物、ホスフェート、カーボネートまたはスルフェートであって、好ましくはアルカリ土類金属のもののような無機材料、
モノ−またはポリカルボン酸およびそれらの塩、例えば、４−第三ブチル安息香酸、アジピン酸、ジフェニル酢酸、ナトリウムスクシネートまたはナトリウムベンゾエート、イオン性コポリマー（“アイオノマー”）のようなポリマー性化合物のような有機化合物。
１１．充填剤および強化剤、例えば、
炭酸カルシウム、シリケート、ガラス繊維、ガラス球、アスベスト、タルク、カオリン、雲母、バリウムスルフェート、金属オキシドおよびヒドロキシド、カーボンブラック、グラファイト、木粉および他の天然生成物の粉末または繊維、合成繊維。
１２．その他の添加剤、例えば、
可塑剤、潤滑剤、乳化剤、顔料、流動添加剤、触媒、流れ調整剤、蛍光増白剤、難燃剤、帯電防止剤および発泡剤。
【０１００】 １３．ベンゾフラノンおよびインドリノン、例えば、
US-A-4,325,863、US-A-4,338,244、US-A-5,175,312、US-A-5,216,052、US-A-5,252,643、DE-A-4316611、DE-A-4316622、DE-A-4316876、EP-A-0589839もしくはEP-A-0591102に記載されているもの、あるいは３−［４−（２−アセトキシエトキシ）フェニル］−５，７−ジ−第三ブチル−ベンゾフラン−２−オン、５，７−ジ−第三ブチル−３−［４−（２−ステアロイルオキシエトキシ）フェニル］ベンゾフラン−２−オン、３，３’−ビス［５，７−ジ−第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチル−ベンゾフラン−２−オン、３−（３，５−ジメチル−４−ピバロイルオキシフェニル）−５，７−ジ−第三ブチル−ベンゾフラン−２−オン。
成分（Ｉ）、（ＩＩ）および任意の（Ｘ−１）および／または（Ｘ−２）、ならびに任意の成分（ＸＸ）の全量と、慣用添加剤の全量の重量比は、例えば１００：１ないし１：１００であり得る。
【実施例】
【０１０１】  以下に示される実施例により、本発明を詳細に説明する。他に言及されない限り、全ての百分率および部は重量に基づくものである。
以下の実施例ＩないしＩＶに使用される安定剤：
（ポリマー化合物に関して、平均重合度がそれぞれの場合について表示されている。）
化合物（Ｂ−１−ａ−１）：
（チマソルブ944(RTM)）
【化１４４】
0005498636.tif 000086
（式中、ｂ1は４．５である。）
化合物（Ｂ−２−ａ−１）：
（チマソルブ119(RTM)）
【化１４５】
0005498636.tif 000087
（式中、Ｒ’は
【化１４６】
0005498636.tif 000088
である。）
化合物（Ｂ−７−ａ−１）：
（チヌビン622(RTM)）
【化１４７】
0005498636.tif 000089
（式中、ｎ1は５．１である。）
化合物（Ｘ−２−ａ）：
（チヌビン327(RTM)）
【化１４８】
0005498636.tif 000090
【０１０２】 実施例Ｉ：ポリプロピレンテープの光安定化
ポリプロピレン粉末（メルトフローインデックス：２３０℃および２１６０ｇにおいて３．２ｇ／１０分）１００部をバレル混合機中でペンタエリスリチルテトラキス［３−（３，５−ジ−第三ブチル−４−ヒドロキシフェニル）プロピオネート］０．０５部、トリス［２，４−ジ−第三ブチルフェニル］ホスフィット０．０５部および表１に示される添加剤系とブレンドする。次いで、該ブレンドを押出機中で、１８０ないし２２０℃の温度で配合する。押出および粉砕において得られたグラニュールを、２２０℃ないし２６０℃で、平滑シートダイを装備する第二の押出機においてフィルムに変換する。該フィルムは、ストレッチ比１：６を達成するようなリボン状に切断される。この手順に従って得られるテープは、最終的に厚さ５０μｍおよび幅２．５ｍｍである。
テープは張力のない状態で試料ホルダー上に置かれ、そしてフロリダ（南緯４５°、直接光、およそ１４５ｋＬｙ／年）の天候に暴露される。定期的に、暴露されているテープの引張強さを測定する。安定剤系の安定化効果に関して、初期引張強さ５０％の損失に相当する受容エネルギー（Ｅ50）（ｋＬｙ）または３２０ｋＬｙの後の残存引張強さ（％）を測定する。【０１０３】  得られた値を表１にまとめる。
【表１】
0005498636.tif 000091
【０１０４】 実施例ＩＩ：ポリプロピレンホモポリマーフィルムの光安定化
安定化されていないポリプロピレン粉末（メルトフローインデックス：２３０℃および２１６０ｇにおいて３．８ｇ／１０分）１００部を２００℃で１０分間、ブラベンダープラストグラフ中で、ペンタエリスリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．１０部および表２ａ、２ｂ、２ｃおよび２ｄに示されている安定剤系と均一化する。そのようにして得られた材料を実験室用プレスで、２枚のアルミホイル間で６分間、２６０℃で厚さ０．５ｍｍのフィルムとなるまで圧縮成形し、直ちに水冷プレスで室温まで冷却する。これらの０．５ｍｍのフィルムから、６０ｍｍ×２５ｍｍの試料を切断し、ウェザー−オーメーターＣｉ６５（ブラックパネル温度６３±２℃、水噴霧なし）で暴露する。
定期的に、これらの試料は暴露装置から除去され、そしてそれらのカルボニル含量を赤外線分光光度計で測定する。０．１のカルボニル吸収の形成に相当する暴露時間（時間）（Ｔ0.1）は安定剤系の安定化効果に関する基準である。得られた値を表２ａ、２ｂ、２ｃおよび２ｄにまとめる。【０１０５】
【表２】
0005498636.tif 000092
【表３】
0005498636.tif 000093
【表４】
0005498636.tif 000094
【表５】
0005498636.tif 000095
【０１０６】 実施例ＩＩＩ：ポリプロピレンコポリマーフィルムの光安定化
安定化されていないコポリプロピレン粉末（メルトフローインデックス：２３０℃および２１６０ｇにおいて６ｇ／１０分；１０％エチレンモノマー）１００部を２００℃で１０分間、ブラベンダープラストグラフ中で、ペンタエリスリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．１０部および表３に示されている安定剤系と均一化する。そのようにして得られた材料を実験室用プレスで、２枚のアルミホイル間で６分間、２６０℃で厚さ０．５ｍｍのフィルムとなるまで圧縮成形し、直ちに水冷プレスで室温まで冷却する。これらの０．５ｍｍのフィルムから、６０ｍｍ×２５ｍｍの試料を切断し、ウェザー−オーメーターＣｉ６５（ブラックパネル温度６３±２℃、水噴霧なし）で暴露する。
定期的に、これらの試料は暴露装置から除去され、そしてそれらのカルボニル含量を赤外線分光光度計で測定する。０．１のカルボニル吸収の形成に相当する暴露時間（時間）（Ｔ0.1）は安定剤系の安定化効果に関する基準である。得られた値を表３にまとめる。【０１０７】
【表６】
0005498636.tif 000096
【０１０８】 実施例ＩＶ：ポリエチレンＨＤフィルムの光安定化
安定化されていない高密度ポリエチレン粉末（密度：０．９６４ｇｃｍ-3、メルトフローインデックス：１９０℃および２１６０ｇにおいて５．０ｇ／１０分）１００部を１８０℃で１０分間、ブラベンダープラストグラフ中で、オクタデシル３−（３，５−ジ−第三ブチル−４−ヒドロキシフェニル）プロピオネート０．０３部および表４ａ、４ｂ、４ｃ、４ｄ、４ｅ、４ｆ、４ｇ、４ｈおよび４ｉに示されている安定剤系と均一化する。そのようにして得られた材料を実験室用プレスで、２枚のアルミホイル間で６分間、２１０℃で厚さ０．５ｍｍのフィルムとなるまで圧縮成形し、直ちに水冷プレスで室温まで冷却する。これらの０．５ｍｍのフィルムから、６０ｍｍ×２５ｍｍの試料を切断し、ウェザー−オーメーターＣｉ６５（ブラックパネル温度６３±２℃、水噴霧なし）で暴露する。
定期的に、これらの試料は暴露装置から除去され、そしてそれらのカルボニル含量を赤外線分光光度計で測定する。０．１のカルボニル吸収の形成に相当する暴露時間（時間）（Ｔ0.1）は安定剤系の安定化効果に関する基準である。得られた値を表４ａ、４ｂ、４ｃ、４ｄ、４ｅ、４ｆ、４ｇ、４ｈおよび４ｉにまとめる。【０１０９】
【表７】
0005498636.tif 000097
【表８】
0005498636.tif 000098
【表９】
0005498636.tif 000099
【表１０】
0005498636.tif 000100
【表１１】
0005498636.tif 000101
【表１２】
0005498636.tif 000102
【表１３】
0005498636.tif 000103
【表１４】
0005498636.tif 000104
【表１５】
0005498636.tif 000105